(57)【要約】【課題】耐候性の、顔料着色されたポリスチレンを提供する。【解決手段】本発明は、屋外用途又は高い耐候性を必要とする用途における使用のための、耐候性の、顔料着色されたポリスチレン成形又は押出フォーム物品に関するものである。前記耐候性の、顔料着色されたポリスチレン組成物は、（ａ）フォームポリスチレンホモポリマー又はコポリマー、（ｂ）少なくとも一種の紫外線吸収剤、（ｃ）少なくとも一種の低分子量立体障害性アミン光安定剤、（ｄ）少なくとも一種の高分子量立体障害性アミン光安定剤、（ｅ）少なくとも一種の顔料、及び（ｆ）所望により、カーボンブラックを押出又は成形により配合することにより製造することができ、膨張されたポリマーフォームは、３０００時間を越えるキセノン屋外暴露下で、約３．０未満のΔＥ色変化を示す。【選択図】なし【特許請求の範囲】
【請求項１】
（ａ）フォームポリスチレンホモポリマー又はコポリマー、
（ｂ）少なくとも一種の紫外線吸収剤、
（ｃ）少なくとも一種の低分子量立体障害性アミン光安定剤、
（ｄ）少なくとも一種の高分子量立体障害性アミン光安定剤、
（ｅ）少なくとも一種の顔料、及び
（ｆ）所望により、カーボンブラック
を含む、顔料着色されたポリスチレンフォーム組成物であって、
断続的な光照射／暗黒サイクル並びに水噴霧（光照射１０２分及び光照射に加えて水噴霧１８分）と共に、ブラックパネル温度６３℃、３４０ｎｍで０．３５Ｗ／ｍ2 及び相対湿度５０％で、キセノンアークウェザロメーターの下で、３０００時間にわたり暴露された場合に、膨張されたポリマーフォームが、ＡＳＴＭ法Ｄ２２４４に従い決定される約３．０未満のΔＥ色変化を示す組成物。
【請求項２】
前記成分（ａ）のフォームポリスチレンホモポリマー又はコポリマーが、スチレン、ｐ−メチルスチレン、２，４−ジメチルスチレン、α−メチルスチレン及びｐ−クロロスチレンからなる群からのスチレン性モノマーを使用して形成される、請求項１記載の顔料着色されたポリスチレンフォーム組成物。
【請求項３】
前記成分（ｂ）が、２−（２−ヒドロキシフェニル）−２Ｈ−ベンゾトリアゾール、２−ヒドロキシベンゾフェノン、置換された及び非置換の安息香酸のエステル、アクリレート及びマロネート、オキサミド、並びにトリス−アリール−ｏ−ヒドロキシフェニル−ｓ−トリアジンからなる群から選択されたものである、請求項１記載の顔料着色されたポリスチレンフォーム組成物。
【請求項４】
前記成分（ｂ）が、２−（２−ヒドロキシフェニル）−２Ｈ−ベンゾトリアゾール、２−ヒドロキシベンゾフェノン及びトリス−アリール−ｏ−ヒドロキシフェニル−ｓ−トリアジンからなる群から選択されたものである、請求項３記載の顔料着色されたポリスチレンフォーム組成物。
【請求項５】
前記成分（ｂ）が、前記組成物に基づいて、０．５質量％ないし３質量％の量存在する、請求項１記載の顔料着色されたポリスチレンフォーム組成物。
【請求項６】
前記成分（ｃ）の立体障害性アミン光安定剤が、２００ｇ／モルないし１０００ｇ／モルの分子量を有し、そして前記成分（ｄ）の立体障害性アミン光安定剤が、１２００ｇ／モルないし１００００ｇ／モルの分子量を有している、請求項１記載の顔料着色されたポリスチレンフォーム組成物。
【請求項７】
前記成分（ｃ）及び前記成分（ｄ）が次式：
【化１】
2007511656.tif 000047
［式中、
Ｇ1 及びＧ2 は独立して炭素原子数１ないし８のアルキル基を表わし、又は、一緒になってペンタメチレン基を表わし、
Ｚ1 及びＺ2 はそれぞれメチル基を表わし、又は、Ｚ1 及びＺ2 は一緒になって、エステル基、エーテル基、アミド基、アミノ基、カルボキシ基又はウレタン基により更に置換され得る結合部分を形成し、そして、
Ｅは水素原子、オキシル基、ヒドロキシル基、１個ないし８個の炭素原子を持つアルキル基、２個ないし８個の炭素原子を持つアルケニル基、炭素原子数５ないし１２のシクロアルキル基、炭素原子数６ないし１２のアリール基、炭素原子数１ないし１８のアルコキシ基、炭素原子数５ないし１２のシクロアルコキシ基、炭素原子数７ないし１５のアルアルコキシ基、炭素原子数６ないし１２のアリールオキシ基；−Ｏ−ＣＯ−ＯＺ3 基、−Ｏ−Ｓｉ（Ｚ4 ）3 基、−Ｏ−ＰＯ（ＯＺ5 ）2 基又は−Ｏ−ＣＨ2 −ＯＺ6 基（これらの式中、Ｚ3 、Ｚ4 、Ｚ5 及びＺ6 は水素原子、脂肪族部分、芳香脂肪族部分及び芳香族部分からなる群から選択されている。）を表わし、或いは、Ｅは−Ｏ−Ｔ−（ＯＨ）b 基又は置換されたアリール基を表わし、
Ｔは炭素原子数１ないし１８の直鎖状又は分岐鎖状アルキレン基、炭素原子数５ないし１８のシクロアルキレン基、炭素原子数５ないし１８のシクロアルケニレン基；フェニル基により又は、炭素原子数１ないし４のアルキル基１個又は２個により置換されたフェニル基により置換された炭素原子数１ないし４の直鎖状又は分岐鎖状アルキレン基を表わし、
ｂは１、２又は３を表わすが、但し、該ｂはＴにおける炭素原子数を越えることができず、そして、ｂが２又は３を表わす場合、それぞれのヒドロキシル基は、Ｔの異なる炭素原子に結合されている。］で表わされるものである、請求項１記載の顔料着色されたポリスチレンフォーム組成物。
【請求項８】
前記成分（ｃ）及び前記成分（ｄ）が次式（Ａ）ないし（Ｒ）：
【化２】
2007511656.tif 000048
【化３】
2007511656.tif 000049
【化４】
2007511656.tif 000050
【化５】
2007511656.tif 000051
【化６】
2007511656.tif 000052
［これらの式中、
Ｅは水素原子、オキシル基、ヒドロキシル基、１個ないし８個の炭素原子を持つアルキル基、２個ないし８個の炭素原子を持つアルケニル基、炭素原子数５ないし１２のシクロアルキル基、炭素原子数６ないし１２のアリール基、炭素原子数１ないし１８のアルコキシ基、炭素原子数５ないし１２のシクロアルコキシ基又は炭素原子数７ないし１５のアルアルコキシ基、或いは、−Ｏ−Ｔ−（ＯＨ）b 基又は置換されたアリール基を表わし、
Ｔは炭素原子数１ないし１８の直鎖状又は分岐鎖状アルキレン基、炭素原子数５ないし１８のシクロアルキレン基、炭素原子数５ないし１８のシクロアルケニレン基；フェニル基により又は、炭素原子数１ないし４のアルキル基１個又は２個により置換されたフェニ
ル基により置換された炭素原子数１ないし４の直鎖状又は分岐鎖状アルキレン基を表わし、
ｂは１、２又は３を表わすが、但し、該ｂはＴにおける炭素原子数を越えることができず、そして、ｂが２又は３を表わす場合、それぞれのヒドロキシル基は、Ｔの異なる炭素原子に結合されており、
Ｒは水素原子又はメチル基を表わし、
ｍは１ないし４を表わし、
ｍが１を表わす場合、
Ｒ2 は水素原子、炭素原子数１ないし１８のアルキル基又は、所望により、１個又はそれより多くの酸素原子により中断された前記アルキル基、炭素原子数２ないし１２のアルケニル基、炭素原子数６ないし１０のアリール基、炭素原子数７ないし１８のアルアルキル基、グリシジル基；脂肪族、脂環式又は芳香族カルボン酸の、或いはカルバミン酸の一価アシル基、好ましくは２個ないし１８個の炭素原子を有する脂肪族カルボン酸の、５個ないし１２個の炭素原子を有する脂環式カルボン酸の、或いは７個ないし１５個の炭素原子を有する芳香族カルボン酸のアシル基、或いは、次式：
【化７】
2007511656.tif 000053
（式中、ｘは０又は１を表わす。）で表わされる基、次式：
【化８】
2007511656.tif 000054
（式中、ｙは２ないし４を表わす。）で表わされる基を表わし、
ｍが２を表わす場合、
Ｒ2 は炭素原子数１ないし１２のアルキレン基、炭素原子数４ないし１２のアルケニレン基、キシリレン基；脂肪族、脂環式、芳香脂肪族又は芳香族ジカルボン酸の、或いはジカルバミン酸の二価アシル基、好ましくは２個ないし１８個の炭素原子を有する脂肪族ジカルボン酸の、８個ないし１４個の炭素原子を有する脂環式又は芳香族ジカルボン酸の、或いは８個ないし１４個の炭素原子を有する脂肪族、脂環式又は芳香族ジカルバミン酸のアシル基、次式：
【化９】
2007511656.tif 000055
（式中、Ｄ1 及びＤ2 は独立して水素原子、８個までの炭素原子を含むアルキル基、３，５−ジ第三ブチル−４−ヒドロキシベンジル基を含むアリール又はアルアルキル基を表わし、Ｄ3 は水素原子或いは、１８個までの炭素原子を含むアルキル又はアルケニル基を表わし、そして、ｄは０ないし２０を表わす。）で表わされる基を表わし、
ｍが３を表わす場合、
Ｒ2 は脂肪族、不飽和脂肪族、脂環式又は芳香族トリカルボン酸の三価アシル基を表わし、
ｍが４を表わす場合、
Ｒ2 は１，２，３，４−ブタンテトラカルボン酸、１，２，３，４−ブト−２−エン−テトラカルボン酸並びに、１，２，３，５−及び１，２，４，５−ペンタンテトラカルボン酸を含む飽和又は不飽和脂肪族或いは芳香族テトラカルボン酸の四価アシル基を表わし、
ｐは１、２又は３を表わし、
Ｒ3 は水素原子、炭素原子数１ないし１２のアルキル基、炭素原子数５ないし７のシクロアルキル基、炭素原子数７ないし９のアルアルキル基、炭素原子数２ないし１８のアルカノイル基、炭素原子数３ないし５のアルケノイル基又はベンゾイル基を表わし、
ｐが１を表わす場合、
Ｒ4 は水素原子、炭素原子数１ないし１８のアルキル基、炭素原子数５ないし７のシクロアルキル基；非置換又はシアノ基、カルボニル基又はカルバミド基により置換された炭素原子数２ないし８のアルケニル基；アリール基、アルアルキル基を表わし、或いは、Ｒ4 はグリシジル基、式−ＣＨ2 −ＣＨ（ＯＨ）−Ｚで表わされる基又は式−ＣＯ−Ｚ若しくは式−ＣＯＮＨ−Ｚで表わされる基（これらの式中、Ｚは水素原子、メチル基又はフェニル基を表わす。）を表わし；或いは、次式：
【化１０】
2007511656.tif 000056
又は次式：
【化１１】
2007511656.tif 000057
（式中、ｈは０又は１を表わす。）で表わされる基を表わし、
ｐが１を表わす場合、
Ｒ3 及びＲ4 は一緒になって炭素原子数４ないし６のアルキレン基又は２−オキソポリアルキレン基；脂肪族又は芳香族１，２−又は１，３−ジカルボン酸の環状アシル基を表わし得、
ｐが２を表わす場合、
Ｒ4 は直接結合又は、炭素原子数１ないし１２のアルキレン基、炭素原子数６ないし１２のアリーレン基、キシリレン基、−ＣＨ2 ＣＨ（ＯＨ）−ＣＨ2 −基又は基−ＣＨ2 ＣＨ（ＯＨ）−ＣＨ2 −Ｏ−Ｘ−Ｏ−ＣＨ2 ＣＨ（ＯＨ）−ＣＨ2 −（式中、Ｘは炭素原子数２ないし１０のアルキレン基、炭素原子数６ないし１５のアリーレン基又は炭素原子数６ないし１２のシクロアルキレン基を表わす。）を表わし；或いは、Ｒ3 がアルカノイル基、アルケノイル基又はベンゾイル基表わさないという条件において、Ｒ4 はまた脂肪族、脂環式又は芳香族ジカルボン酸の又は、ジカルバミン酸の二価アシル基を表わし得、又は、基−ＣＯ−を表わし得、或いは、
Ｒ4 は次式：
【化１２】
2007511656.tif 000058
（式中、Ｔ8 及びＴ9 は独立して水素原子、炭素原子数１ないし１８のアルキル基を表わし、又は、Ｔ8 及びＴ9 は一緒になって炭素原子数４ないし６のアルキレン基又は３−オキサペンタメチレン基を表わし、例えばＴ8 及びＴ9 は一緒になって３−オキサペンタメチレン基を表わす。）を表わし、
ｐが３を表わす場合、
Ｒ4 は２，４，６−トリアジニル基を表わし、
ｎは１又は２を表わし、
ｎが１を表わす場合、
Ｒ5 及びＲ’5 は独立して炭素原子数１ないし１２のアルキル基、炭素原子数２ないし１２のアルケニル基、炭素原子数７ないし１２のアルアルキル基を表わし、或いはＲ5 はまた水素原子を表わし、或いは、Ｒ5 及びＲ’5 は一緒になって炭素原子数２ないし８のアルキレン基又はヒドロキシアルキレン基又は炭素原子数４ないし２２のアシルオキシア
ルキレン基を表わし、
ｎが２を表わす場合、
Ｒ5 及びＲ’5 は一緒になって（−ＣＨ2 ）2 Ｃ（ＣＨ2 −）2 基を表わし、
Ｒ6 は水素原子、炭素原子数１ないし１２のアルキル基、アリル基、ベンジル基、グリシジル基又は炭素原子数２ないし６のアルコキシアルキル基を表わし、
ｎが１を表わす場合、
Ｒ7 は水素原子、炭素原子数１ないし１２のアルキル基、炭素原子数３ないし５のアルケニル基、炭素原子数７ないし９のアルアルキル基、炭素原子数５ないし７のシクロアルキル基、炭素原子数２ないし４のヒドロキシアルキル基、炭素原子数２ないし６のアルコキシアルキル基、炭素原子数６ないし１０のアリール基、グリシジル基；式−（ＣＨ2 ）t −ＣＯＯ−Ｑ又は式−（ＣＨ2 ）t −Ｏ−ＣＯ−Ｑ（これらの式中、ｔは１又は２を表わし、そしてＱは炭素原子数１ないし４のアルキル基又はフェニル基を表わす。）で表わされる基を表わし、或いは、
ｎが２を表わす場合、
Ｒ7 は炭素原子数２ないし１２のアルキレン基、炭素原子数６ないし１２のアリーレン基、基−ＣＨ2 ＣＨ（ＯＨ）−ＣＨ2 −Ｏ−Ｘ−Ｏ−ＣＨ2 ＣＨ（ＯＨ）−ＣＨ2 −（式中、Ｘは炭素原子数２ないし１０のアルキレン基、炭素原子数６ないし１５のアリーレン基又は炭素原子数６ないし１２のシクロアルキレン基を表わす。）を表わし、又は、基−ＣＨ2 ＣＨ（ＯＺ’）ＣＨ2 −（ＯＣＨ2 −ＣＨ（ＯＺ’）ＣＨ2 ）2 −（式中、Ｚ’は水素原子、炭素原子数１ないし１８のアルキル基、アリル基、ベンジル基、炭素原子数２ないし１２のアルカノイル基又はベンゾイル基を表わす。）を表わし、
Ｑ1 は−Ｎ（Ｒ8 ）−基又は−Ｏ−基を表わし；Ｅ7 は炭素原子数１ないし３のアルキレン基、基−ＣＨ2 −ＣＨ（Ｒ9 ）−Ｏ−（式中、Ｒ9 は水素原子、メチル基又はフェニル基を表わす。）、基−（ＣＨ2 ）3 −ＮＨ−又は直接結合を表わし、
Ｒ10は水素原子又は炭素原子数１ないし１８のアルキル基を表わし、
Ｒ8 は水素原子、炭素原子数１ないし１８のアルキル基、炭素原子数５ないし７のシクロアルキル基、炭素原子数７ないし１２のアルアルキル基、シアノエチル基、炭素原子数６ないし１０のアリール基、基−ＣＨ2 −ＣＨ（Ｒ9 ）−ＯＨ（式中、Ｒ9 は上で定義された意味を有する。）、次式：
【化１３】
2007511656.tif 000059
で表わされる基又は次式：
【化１４】
2007511656.tif 000060
（式中、Ｇ4 は炭素原子数２ないし６のアルキレン基又は炭素原子数６ないし１２のアリーレン基を表わす。）で表わされる基を表わし、又は、Ｒ8 は基−Ｅ7 −ＣＯ−ＮＨ−ＣＨ2 −ＯＲ10を表わし、
ポリマーの反復構造単位を示す式Ｆ（式中、Ｔ3 はエチレン基又は１，２−プロピレンを表わす。）は、アルキルアクリレート又はメタクリレートとのα−オレフィンのコポリマー、好ましくはエチレンとエチルアクリレートのコポリマーから誘導された繰り返し構造単位であり、そして前記式中、ｋは２ないし１００を表わし、
Ｔ4 は、ｐが１又は２を表わす場合のＲ4 における意味と同じ意味を有し、
Ｔ5 はメチル基を表わし、
Ｔ6 はメチル基又はエチル基を表わし、或いは、Ｔ5 及びＴ6 は一緒になってテトラメチレン基又はペンタメチレン基を表わし、例えばＴ5 及びＴ6 はそれぞれメチル基を表わし、
Ｍ及びＹは独立してメチレン基又はカルボニル基を表わし、そしてｎが２を表わす場合、Ｔ4 はエチレン基を表わし、
Ｔ7 はＲ7 における意味と同じ意味を表わし、そしてｎが２を表わす場合、Ｔ7 は好ましくはオクタメチレン基を表わし、
Ｔ10及びＴ11は独立して炭素原子数２ないし１２のアルキレン基を表わし、又は、Ｔ11は次式：
【化１５】
2007511656.tif 000061
で表わされる基を表わし、
Ｔ12はピペラジニル基、−ＮＲ11−（ＣＨ2 ）d ＮＲ11−基（式中、Ｒ11はＲ3 における意味と同じ意味を表わすか、或いは、更に次式：
【化１６】
2007511656.tif 000062
で表わされる基を表わす。）を表わし、又は次式：
【化１７】
2007511656.tif 000063
（式中、ａ、ｂ及びｃは独立して２又は３を表わし、そしてｆは０又は１を表わし、好ましくはａ及びｃはそれぞれ３を表わし、ｂは２を表わし、そしてｆは１を表わす。）で表わされる基を表わし、そして、
ｅは２、３又は４、好ましくは４を表わし、
Ｔ13はＲ2 における意味と同じ意味を表わすが、但し、Ｔ13は、ｎが１を表わす場合に、水素原子を表わし得ず、
Ｅ1 及びＥ2 は異なっており、それぞれ−ＣＯ−基又は−Ｎ（Ｅ5 ）−基（式中、Ｅ5 は水素原子、炭素原子数１ないし１２のアルキル基又は炭素原子数４ないし２２のアルコキシカルボニルアルキル基を表わす。）を表わし、好ましくはＥ1 は−ＣＯ−基を表わし、そしてＥ2 は−Ｎ（Ｅ5 ）−基を表わし、
Ｅ3 は水素原子、炭素原子数１ないし３０のアルキル基、フェニル基、ナフチル基；塩素原子により又は炭素原子数１ないし４のアルキル基により置換された前記フェニル基又は前記ナフチル基、或いは炭素原子数７ないし１２のフェニルアルキル基、或いは炭素原子数１ないし４のアルキル基により置換された前記フェニルアルキル基を表わし、
Ｅ4 は水素原子、炭素原子数１ないし３０のアルキル基、フェニル基、ナルチル基又は炭素原子数７ないし１２のフェニルアルキル基を表わし、或いは、
Ｅ3 及びＥ4 は一緒になって炭素原子数４ないし１７のポリメチレン基、又は炭素原子数１ないし４のアルキル基、例えばメチル基４個までにより置換された前記ポリメチレン基を表わし、
Ｅ6 は脂肪族又は芳香族四価基を表わし、
式（Ｎ）のＲ2 は、ｍが１を表わす場合に先に定義された意味を表わし、
Ｇ1 は直接結合、炭素原子数１ないし１２のアルキレン基、フェニレン基又は−ＮＨ−Ｇ’−ＮＨ−基（式中、Ｇ’は炭素原子数１ないし１２のアルキレン基を表わす。）を表わす。］から選択されるか、
或いは、
前記立体障害性アミン化合物は次式Ｉ、ＩＩ、ＩＩＩ、ＩＶ、Ｖ、ＶＩ、ＶＩＩ、ＶＩＩＩ、ＩＸ、Ｘ又はＸＩ：
【化１８】
2007511656.tif 000064
【化１９】
2007511656.tif 000065
【化２０】
2007511656.tif 000066
【化２１】
2007511656.tif 000067
［式中、
Ｅ1 、Ｅ2 、Ｅ3 及びＥ4 は独立して炭素原子数１ないし４のアルキル基を表わし、又はＥ1 及びＥ2 は独立して炭素原子数１ないし４のアルキル基を表わし、そしてＥ3 及びＥ4 は一緒になってペンタメチレン基を表わし、又はＥ1 及びＥ2 は、並びにＥ3 及びＥ4 は、それぞれ一緒になってペンタメチレン基を表わし、
Ｅ’は水素原子、オキシル基、ヒドロキシル基、１個ないし８個の炭素原子を持つアルキル基、２個ないし８個の炭素原子を持つアルケニル基、炭素原子数５ないし１２のシクロアルキル基、炭素原子数６ないし１２のアリール基、炭素原子数１ないし１８のアルコ
キシ基、炭素原子数５ないし１２のシクロアルコキシ基又は炭素原子数７ないし１５のアルアルコキシ基、或いは、−Ｏ−Ｔ−（ＯＨ）b 基又は置換されたアリール基を表わし、
Ｔ及びｂは上記に定義された通りであり、
Ｒ2 は水素原子又は炭素原子数１ないし１２の直鎖状又は分岐鎖状アルキル基を表わし、
Ｒ3 は炭素原子数１ないし８のアルキレン基を表わし、或いはＲ3 は−ＣＯ−基、−ＣＯ−Ｒ4 −基、−ＣＯＮＲ2 −基又は−ＣＯ−ＮＲ2 −Ｒ4 −基を表わし、
Ｒ4 は炭素原子数１ないし８のアルキレン基を表わし、
Ｒ5 は水素原子、炭素原子数１ないし１２の直鎖状又は分岐鎖状アルキル基を表わし、又は、次式：
【化２２】
2007511656.tif 000068
で表わされる基を表わし、或いは、
Ｒ4 がエチレン基を表わす場合、２個のＲ5 メチル置換基は、トリアジン橋かけ基−Ｎ（Ｒ5 ）−Ｒ4 −Ｎ（Ｒ5 ）−がピペラジン−１，４−ジイル部分を表わすよう直接結合により結合され得、
Ｒ6 は炭素原子数２ないし８のアルキレン基を表わし、又はＲ6 は次式；
【化２３】
2007511656.tif 000069
で表わされる基を表わすが、但し、Ｙは、Ｒ6 が上記構造を表わす場合、−ＯＨ基を表わさず、
Ａは−Ｏ−基又は−ＮＲ7 −基（式中、
Ｒ7 は水素原子、炭素原子数１ないし１２の直鎖状又は分岐鎖状アルキル基を表わし、又はＲ7 は次式：
【化２４】
2007511656.tif 000070
で表わされる基を表わす。）を表わし、
Ｔはフェノキシ基、炭素原子数１ないし４のアルキル基１個又は２個により置換されたフェノキシ基、炭素原子数１ないし８のアルコキシ基又は−Ｎ（Ｒ2 ）2 基（但し、式中、Ｒ2 は水素原子を表わさない。）を表わし、或いはＴは次式：
【化２５】
2007511656.tif 000071
で表わされる基を表わし、
Ｘは−ＮＨ2 基、−ＮＣＯ基、−ＯＨ基、−Ｏ−グリシジル基又は−ＮＨＮＨ2 基を表わし、そして、
Ｙは−ＯＨ基、−ＮＨ2 基、−ＮＨＲ2 基（式中、Ｒ2 は水素原子を表わさない。）を表わし、或いはＹは−ＮＣＯ基、−ＣＯＯＨ基、オキシラニル基、−Ｏ−グリシジル基又は−Ｓｉ（ＯＲ2 ）3 を表わし、或いは組み合わせ基Ｒ3 −Ｙ−は−ＣＨ2 ＣＨ（ＯＨ）Ｒ2 基（式中、Ｒ2 はアルキル基又は、酸素原子１個ないし４個により中断された前記アルキル基を表わす。）を表わし、或いは基Ｒ3 −Ｙ−は−ＣＨ2 ＯＲ2 基を表わす。］で表わされる化合物であり、
或いは
前記立体障害性アミン化合物はＮ，Ｎ’，Ｎ”’−トリス｛２，４−ビス［（１−ヒドロカルビルオキシ−２，２，６，６−テトラメチルピペリジン−４−イル）アルキルアミノ］−ｓ−トリアジン−６−イル｝−３，３’−エチレンジイミノジプロプルアミン；Ｎ，Ｎ’，Ｎ”−トリス｛２，４−ビス［（１−ヒドロカルビルオキシ−２，２，６，６−テトラメチルピペリジン−４−イル）アルキルアミノ］−ｓ−トリアジン−６−イル｝−３，３’−エチレンジイミノジプロプルアミン、並びに次式Ｉ、ＩＩ、ＩＩＡ及びＩＩＩ：
Ｒ1 ＮＨ−ＣＨ2 ＣＨ2 ＣＨ2 ＮＲ2 ＣＨ2 ＣＨ2 ＮＲ3 ＣＨ2 ＣＨ2 ＣＨ2 ＮＨＲ4 
（Ｉ）
Ｔ−Ｅ1 −Ｔ1               （ＩＩ）
Ｔ−Ｅ1                     （ＩＩＡ）
Ｇ−Ｅ1 −Ｇ−Ｅ1 −Ｇ2     （ＩＩＩ）
により記載される橋かけ誘導体の混合物を表わし、
前記式Ｉで表わされるテトラアミンにおいて、
Ｒ1 及びＲ2 はｓ−トリアジン部分Ｅを表わし、そしてＲ3 及びＲ4 の一方はｓ−トリアジン部分Ｅを表わし、Ｒ3 及びＲ4 の他方は水素原子を表わし、
Ｅは次式：
【化２６】
2007511656.tif 000072
で表わされる基を表わし、
Ｅ’はヒドロカルビルオキシ基、好ましくは−ＯＲ基（式中、Ｒはメチル基、プロピル基、シクロヘキシル基又はオクチル基を表わす。）を表わし、
Ｒ5 は炭素原子数１ないし１２のアルキル基を表わし、
前記式ＩＩ又はＩＩＡで表わされる化合物において、Ｒがプロピル基、シクロヘキシル基又はオクチル基を表わす場合、
Ｔ及びＴ1 はそれぞれ、式Ｉにおいて定義されたものと同じＲ1 ないしＲ4 により置換されたテトラアミンを表わし、
（１）それぞれのテトラアミンにおけるｓ−トリアジン部分Ｅの１個は、２個のテトラアミンＴ及びＴ1 の間の橋を形成する基Ｅ1 により置換されており、
Ｅ1 は次式：
【化２７】
2007511656.tif 000073
で表わされる基を表わし、或いは、
（２）基Ｅ1 は、テトラアミンのＥ部分の２個が１個のＥ1 基により置換されている式ＩＩＡにおける場合と同様に同一のテトラアミンＴにおいて両閉鎖端を有し得、或いは、
（３）テトラアミンＴの３個のｓ−トリアジン置換基は全て、１個のＥ1 がＴ及びＴ1 に結合し且つ第二のＥ1 がテトラアミンＴにおける両閉鎖端を有するよう、Ｅ1 であり得、
Ｌはプロパンジイル基、シクロヘキサンジイル基又はオクタンジイル基を表わし、
前記式ＩＩＩで表わされる化合物において、
Ｇ、Ｇ1 及びＧ2 はそれぞれ、前記式Ｉにおいて定義されたＲ1 ないしＲ4 により置換されたテトラアミンを表わし、但し、ＧとＧ1 の間に橋が存在し、且つＧ1 とＧ2 の間に第二の橋が存在するようＧ及びＧ2 はそれぞれ、Ｅ1 により置換されたｓ−トリアジン部分Ｅのうち１個を有し、そしてＧ1 はＥ1 により置換された前記トリアジン部分Ｅ２個を有し、
前記混合物は好ましくは、２，４−ビス（１−ヒドロカルビルオキシ−２，２，６，６−テトラメチルピペリジン−４−イル）ブチルアミノ］−６−クロロ−ｓ−トリアジン２ないし４当量をＮ，Ｎ’−ビス（３−アミノプロピル）エチレンジアミン１当量と反応さ
せることにより製造され、
或いは、
前記立体障害性アミンは次式ＩＩＩｂ：
【化２８】
2007511656.tif 000074
［式中、
指数ｎは１ないし１５の範囲を表わし、
Ｒ12は炭素原子数２ないし１２のアルキレン基、炭素原子数４ないし１２のアルケニレン基、炭素原子数５ないし７のシクロアルキレン基、炭素原子数５ないし７のシクロアルキレンジ（炭素原子数１ないし４のアルキレン）基、炭素原子数１ないし４のアルキレンジ（炭素原子数５ないし７のシクロアルキレン）基、フェニレンジ（炭素原子数１ないし４のアルキレン）基、或いは；１，４−ピペラジンジイル基、−Ｏ−基又は＞Ｎ−Ｘ1 基（式中、Ｘ1 は炭素原子数１ないし１２のアシル基を表わすか、又は、水素原子以外の以下で与えられたＲ14の定義の一つを有する。）又は（炭素原子数１ないし１２のアルコキシ）カルボニル基により中断された炭素原子数４ないし１２のアルキレン基を表わし、或いは、Ｒ12は下記式（Ｉｂ’）又は（Ｉｃ’）：
【化２９】
2007511656.tif 000075
表わされる基を表わし、
これらの式中、ｍは２又は３を表わし、
Ｘ2 は炭素原子数１ないし１８のアルキル基、非置換又は炭素原子数１ないし４のアルキル基１個、２個若しくは３個により置換された炭素原子数５ないし１２のシクロアルキル基；非置換又は炭素原子数１ないし４のアルキル基若しくは炭素原子数１ないし４のアルコキシ基１個、２個若しくは３個により置換されたフェニル基；非置換又は炭素原子数１ないし４のアルキル基１個、２個若しくは３個によりフェニル基が置換された炭素原子数７ないし９のフェニルアルキル基を表わし、そして、
基Ｘ3 は互いに独立して炭素原子数２ないし１２のアルキレン基を表わし、
Ｒ13、Ｒ14及びＲ15は同一又は異なり、水素原子、炭素原子数１ないし１８のアルキル基、非置換又は炭素原子数１ないし４のアルキル基１個、２個若しくは３個により置換された炭素原子数５ないし１２のシクロアルキル基；炭素原子数３ないし１８のアルケニル基、非置換又は炭素原子数１ないし４のアルキル基若しくは炭素原子数１ないし４のアルコキシ基１個、２個若しくは３個により置換されたフェニル基；非置換又は炭素原子数１ないし４のアルキル基１個、２個若しくは３個によりフェニル基が置換された炭素原子数７ないし９のフェニルアルキル基；テトラヒドロフルフリル基、或いは、−ＯＨ基、炭素原子数１ないし８のアルコキシ基、ジ（炭素原子数１ないし４のアルキル）アミノ基又は次式（Ｉｅ’）：
【化３０】
2007511656.tif 000076
（式中、Ｙは−Ｏ−基、−ＣＨ2 −基、−ＣＨ2 ＣＨ2 −基又は＞Ｎ−ＣＨ3 基を表わす。）で表わされる基により２位、３位又は４位が置換された炭素原子数２ないし４のアルキル基を表わし、又は、−Ｎ（Ｒ14）（Ｒ15）は更に前記式（Ｉｅ’）で表わされる基を表わし、
基Ａは互いに独立して−ＯＲ13基、−Ｎ（Ｒ14）（Ｒ15）基又は次式（ＩＩＩｄ）：
【化３１】
2007511656.tif 000077
（式中、Ｘは−Ｏ−基又は＞ＮＲ16基を表わす。）で表わされる基を表わし、
Ｒ16は水素原子、炭素原子数１ないし１８のアルキル基、炭素原子数３ないし１８のアルケニル基、非置換又は炭素原子数１ないし４のアルキル基１個、２個若しくは３個により置換された炭素原子数５ないし１２のシクロアルキル基；非置換又は炭素原子数１ないし４のアルキル基１個、２個若しくは３個によりフェニル基が置換された炭素原子数７ないし９のフェニルアルキル基；テトラヒドロフルフリル基、次式（ＩＩＩｆ）：
【化３２】
2007511656.tif 000078
で表わされる基或いは、−ＯＨ基、炭素原子数１ないし８のアルコキシ基、ジ（炭素原子数１ないし４のアルキル）アミノ基又は式（Ｉｅ’）で表わされる基により２位、３位又は４位が置換された炭素原子数２ないし４のアルキル基を表わし、
Ｒ11はＲ16のために与えられた定義の一つを有し、そして、
基Ｂは互いに独立してＡのために与えられた定義の一つを有する。］で表わされる化合
物である、請求項１記載の顔料着色されたポリスチレン発泡組成物。
【請求項９】
前記成分（ｃ）の低分子量立体障害性アミン光安定剤が、
４−ヒドロキシ−２，２，６，６−テトラメチルピペリジン、
１−アリル−４−ヒドロキシ−２，２，６，６−テトラメチルピペリジン、
１−ベンジル−４−ヒドロキシ−２，２，６，６−テトラメチルピペリジン、
ビス（２，２，６，６−テトラメチル−４−ピペリジル）セバケート、
ビス（２，２，６，６−テトラメチル−４−ピペリジル）スクシネート、
ビス（１，２，２，６，６−ペンタメチル−４−ピペリジル）セバケート、
ビス（１−オクチルオキシ−２，２，６，６−テトラメチル−４−ピペリジル）セバケート、
ビス（１，２，２，６，６−ペンタメチル−４−ピペリジル）ｎ−ブチル−３，５−ジ第三ブチル−４−ヒドロキシベンジルマロネート、
トリス（２，２，６，６−テトラメチル−４−ピペリジル）ニトリロトリアセテート、
テトラキス（２，２，６，６−テトラメチル−４−ピペリジル）−１，２，３，４−ブタンテトラカルボキシレート、
１，１’−（１，２−エタンジイル）−ビス（３，３，５，５−テトラメチルピペラジノン）、
４−ベンゾイル−２，２，６，６−テトラメチルピペリジン、
４−ステアリルオキシ−２，２，６，６−テトラメチルピペリジン、
ビス（１，２，２，６，６−ペンタメチル−４−ピペリジル）２−ｎ−ブチル−２−（２−ヒドロキシ−３，５−ジ第三ブチルベンジル）マロネート、
３−ｎ−オクチル−７，７，９，９−テトラメチル−１，３，８−トリアザスピロ［４．５］デカン−２，４−ジオン、
ビス（１−オクチルオキシ−２，２，６，６−テトラメチル−４−ピペリジル）セバケート、
ビス（１−オクチルオキシ−２，２，６，６−テトラメチル）スクシネート、
８−アセチル−３−ドデシル−７，７，９，９−テトラメチル−１，３，８−トリアザスピロ［４．５］デカン−２，４−ジオン、
３−ドデシル−１−（２，２，６，６−テトラメチル−４−ピペリジル）ピロリジン−２，５−ジオン、
３−ドデシル−１−（１，２，２，６，６−ペンタメチル−４−ピペリジル）ピロリジン−２，５−ジオン、
４−ヘキサデシルオキシ−及び４−ステアリルオキシ−２，２，６，６−テトラメチルピペリジンの混合物、
Ｎ−（２，２，６，６−テトラメチル−４−ピペリジル）−ｎ−ドデシルスクシンイミド、
Ｎ−（１，２，２，６，６−ペンタメチル−４−ピペリジル）−ｎ−ドデシルスクシンイミド、
２−ウンデシル−７，７，９，９−テトラメチル−１−オキサ−３，８−ジアザ−４−オキソスピロ［４．５］デカン、
１，１−ビス（１，２，２，６，６−ペンタメチル−４−ピペリジルオキシカルボニル）−２−（４−メトキシフェニル）エテン、
Ｎ，Ｎ’−ビスホルミル−Ｎ，Ｎ’−ビス（２，２，６，６−テトラメチル−４−ピペリジル）ヘキサメチレンジアミン、並びに
４−メトキシメチレンマロン酸と１，２，２，６，６−ペンタメチル−４−ヒドロキシピペリジンとのジエステル
からなる群から選択されたものである、請求項１記載の顔料着色されたポリスチレンフォーム組成物。
【請求項１０】
前記成分（ｃ）の低分子量立体障害性アミン光安定剤が、
４−ヒドロキシ−２，２，６，６−テトラメチルピペリジン、
１−アリル−４−ヒドロキシ−２，２，６，６−テトラメチルピペリジン、
１−ベンジル−４−ヒドロキシ−２，２，６，６−テトラメチルピペリジン、
ビス（２，２，６，６−テトラメチル−４−ピペリジル）セバケート、
ビス（２，２，６，６−テトラメチル−４−ピペリジル）スクシネート、
ビス（１，２，２，６，６−ペンタメチル−４−ピペリジル）セバケート、
ビス（１−オクチルオキシ−２，２，６，６−テトラメチル−４−ピペリジル）セバケート、
テトラキス（２，２，６，６−テトラメチル−４−ピペリジル）−１，２，３，４−ブタンテトラカルボキシレート、
４−ベンゾイル−２，２，６，６−テトラメチルピペリジン、
４−ステアリルオキシ−２，２，６，６−テトラメチルピペリジン、
ビス（１−オクチルオキシ−２，２，６，６−テトラメチル−４−ピペリジル）セバケート、
ビス（１−オクチルオキシ−２，２，６，６−テトラメチル）スクシネート、
４−ヘキサデシルオキシ−及び４−ステアリルオキシ−２，２，６，６−テトラメチルピペリジンの混合物、
Ｎ−（２，２，６，６−テトラメチル−４−ピペリジル）−ｎ−ドデシルスクシンイミド、
Ｎ−（１，２，２，６，６−ペンタメチル−４−ピペリジル）−ｎ−ドデシルスクシンイミド、
１，１−ビス（１，２，２，６，６−ペンタメチル−４−ピペリジルオキシカルボニル）−２−（４−メトキシフェニル）エテン、
Ｎ，Ｎ’−ビスホルミル−Ｎ，Ｎ’−ビス（２，２，６，６−テトラメチル−４−ピペリジル）ヘキサメチレンジアミン、並びに
４−メトキシメチレンマロン酸と１，２，２，６，６−ペンタメチル−４−ヒドロキシピペリジンとのジエステル
からなる群から選択されたものである、請求項９記載の顔料着色されたポリスチレンフォーム組成物。
【請求項１１】
前記成分（ｄ）の高分子量立体障害性アミン光安定剤が、
Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンとの直鎖状又は環状縮合物、
Ｎ，Ｎ’−ビス（２，２，６，６−テトラメチル−４−ピペリジル）ヘキサメチレンジアミンと４−モルホリノ−２，６−ジクロロ−１，３，５−トリアジンとの直鎖状又は環状縮合物、
Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンとの縮合生成物、
Ｎ，Ｎ’−ビス（２，２，６，６−テトラメチル−４−ピペリジル−１，６−ヘキサンジアミンとモルホリン−２，４，６−トリクロロ−１，３，５−トリアジンとのポリマーの、メチル化された反応生成物、
Ｎ，Ｎ’−ビス（２，２，６，６−テトラメチル−４−ピペリジル−１，６−ヘキサンジアミンと２，４，６−トリクロロ−１，３，５−トリアジンとのポリマーの、Ｎ−ブチル−１−ブタナミン及びＮ−ブチル−２，２，６，６−テトラメチル−４−ピペリジナミンとの反応生成物、
Ｎ，Ｎ”−１，２−エタンジイルビス−１，３−プロパンジアミンと２，４，６−トリクロロ−１，３，５−トリアジンとのポリマーの、Ｎ−ブチル−２，２，６，６−テトラ
メチル−４−ピペリジナミンとの反応生成物、
β，β，β’，β’−テトラメチル−２，４，８，１０−テトラオキサスピロ［５．５］ウンデカン−３，９−ジエタノールの、１，２，３，４−ブタンテトラカルボン酸１，２，２，６．６−ペンタメチル−４−ピペリジニルエステルとのポリマー、
Ｎ，Ｎ”’−１，２−エタンジイルビス［Ｎ−［３−［［４，６−ビス［ブチル（１，２，２，６，６−ペンタメチル−４−ピペリジニル）アミノ］−１，３，５−トリアジン−２−イル］アミノ］プロピル］−Ｎ’，Ｎ”−ジブチル−Ｎ’，Ｎ”−ビス（１，２，２，６，６−ペンタメチル−４−ピペリジニル）−１，３，５−トリアジン−２，４，６−トリアミン、
１，２，３，４−ブタンテトラカルボン酸−β，β，β’，β’−テトラメチル−２，４，８，１０−テトラオキサスピロ［５．５］ウンデカン−３，９−ジエタノールコポリマーの、２，２，６．６−ペンタメチル−４−ピペリジニルエステル、並びに
Ｎ，Ｎ’−ビス（２，２，６，６−テトラメチル−４−ピペリジニル−１，６−ヘキサンジアミンと、２，４−ジクロロ−６−（４−モルホリニル）−１，３，５−トリアジンとのポリマー
からなる群から選択されたものである、請求項１記載の顔料着色されたポリスチレンフォーム組成物。
【請求項１２】
（成分（ｃ）＋成分（ｄ））と成分（ｅ）との質量比が３：１ないし１：３である、請求項１記載の顔料着色されたポリスチレンフォーム組成物。
【請求項１３】
成分（ｂ）と（成分（ｃ）＋成分（ｄ））との質量比が３：１ないし１：３である、請求項１記載の顔料着色されたポリスチレンフォーム組成物。
【請求項１４】
成分（ｅ）の顔料又は顔料混合物が、ピグメントブラック（Ｐｉｇｍｅｎｔ  Ｂｌａｃｋ）７、ピグメントブラック１１、ピグメントブラック１２、ピグメントブラック２６、ピグメントブラック２７、ピグメントブラック２８、ピグメントブラック３０、ピグメントブルー（Ｐｉｇｍｅｎｔ  Ｂｌｕｅ）７、ピグメントブルー１５．１、ピグメントブルー１５．３、ピグメント１５：４、ピグメント１５：２、ピグメントブルー２８、ピグメントブルー２９、ピグメントブルー３６、ピグメントブルー６０、ピグメントブラウン（Ｐｉｇｍｅｎｔ  Ｂｒｏｗｎ）１１、ピグメントブラウン２３、ピグメントブラウン２４、ピグメントブラウン３３、ピグメントブラウン３５、ピグメントグリーン（Ｐｉｇｍｅｎｔ  Ｇｒｅｅｎ）１７、ピグメントグリーン２６、ピグメントグリーン３６、ピグメントグリーン５０、ピグメントグリーン７、ピグメントレッド（Ｐｉｇｍｅｎｔ  Ｒｅｄ）１０４、ピグメントレッド１１０、ピグメントレッド１２２、ピグメントレッド１０１、ピグメントレッド１７８、ピグメントレッド２０２、ピグメントレッド２５４、ピグメントレッド１４９、ピグメントレッド１０８、ピグメントバイオレット（Ｐｉｇｍｅｎｔ  Ｖｉｏｌｅｔ）１４、ピグメントバイオレット１５、ピグメントバイオレット１６、ピグメントバイオレット１９、ピグメントバイオレット２３、ピグメントバイオレット２９、ピグメントバイオレット３７、ピグメントバイオレット４７、ピグメントイエロー（Ｐｉｇｍｅｎｔ  Ｙｅｌｌｏｗ）３７、ピグメントバイオレット４８、ピグメントイエロー５３、ピグメントイエロー１１０、ピグメントイエロー１１９、ピグメントイエロー１６１、ピグメントイエロー１６２、ピグメントイエロー１６３、ピグメントイエロー１６４、ピグメントイエロー１８４、ピグメントイエロー１９９、ピグメントイエロー２１５、ピグメントイエロー３４、ピグメントイエロー３５、ピグメントオレンジ（Ｐｉｇｍｅｎｔ
Ｏｒａｎｇｅ）６１、クロモタールイエロー（Ｃｈｒｏｍｏｔｈａｌ  Ｙｅｌｌｏｗ）３８２ＥＯＢ、ピグメントオレンジ２０、ピグメントホワイト（Ｐｉｇｍｅｎｔ  Ｗｈｉｔｅ）２１、ピグメントホワイト２２、ピグメントホワイト４、ピグメントホワイト５、ピグメントホワイト７及びピグメントホワイト６からなる群から選択されたものである、請求項１記載の顔料着色されたポリスチレンフォーム組成物。
【請求項１５】
成分（ｅ）の顔料又は顔料混合物が、ピグメントホワイト６、ピグメントブラック７、ピグメントレッド１０１、ピグメントイエロー１８４、ピグメントブラウン２４、ピグメントブルー１５．１、ピグメントブルー１５．３、ピグメントブルー７、ピグメントイエロー２１５、ピグメントイエロー１１０、ピグメントレッド２０２、ピグメントバイオレット１９、ピグメントレッド１４９、ピグメントレッド１２２、ピグメントイエロー１１９及びピグメントブラック２７からなる群から選択されたものである、請求項１４記載の顔料着色されたポリスチレンフォーム組成物。
【請求項１６】
請求項１記載の顔料着色されたポリスチレンフォーム組成物であって、
（ａ）フォームポリスチレンホモポリマー又はコポリマー、
（ｂ）２−（２−ヒドロキシフェニル）−２Ｈ−ベンゾトリアゾール、２−ヒドロキシベンゾフェノン、置換された及び非置換の安息香酸のエステル、アクリレート及びマロネート、オキサミド、並びにトリス−アリール−ｏ−ヒドロキシフェニル−ｓ−トリアジンからなる群から選択された少なくとも１種の化合物、
（ｃ）４−ヒドロキシ−２，２，６，６−テトラメチルピペリジン、
１−アリル−４−ヒドロキシ−２，２，６，６−テトラメチルピペリジン、
１−ベンジル−４−ヒドロキシ−２，２，６，６−テトラメチルピペリジン、
ビス（２，２，６，６−テトラメチル−４−ピペリジル）セバケート、
ビス（２，２，６，６−テトラメチル−４−ピペリジル）スクシネート、
ビス（１，２，２，６，６−ペンタメチル−４−ピペリジル）セバケート、
ビス（１−オクチルオキシ−２，２，６，６−テトラメチル−４−ピペリジル）セバケート、
ビス（１，２，２，６，６−ペンタメチル−４−ピペリジル）ｎ−ブチル−３，５−ジ第三ブチル−４−ヒドロキシベンジルマロネート、
トリス（２，２，６，６−テトラメチル−４−ピペリジル）ニトリロトリアセテート、
テトラキス（２，２，６，６−テトラメチル−４−ピペリジル）−１，２，３，４−ブタンテトラカルボキシレート、
１，１’−（１，２−エタンジイル）−ビス（３，３，５，５−テトラメチルピペラジノン）、
４−ベンゾイル−２，２，６，６−テトラメチルピペリジン、
４−ステアリルオキシ−２，２，６，６−テトラメチルピペリジン、
ビス（１，２，２，６，６−ペンタメチル−４−ピペリジル）２−ｎ−ブチル−２−（２−ヒドロキシ−３，５−ジ第三ブチルベンジル）マロネート、
３−ｎ−オクチル−７，７，９，９−テトラメチル−１，３，８−トリアザスピロ［４．５］デカン−２，４−ジオン、
ビス（１−オクチルオキシ−２，２，６，６−テトラメチル−４−ピペリジル）セバケート、
ビス（１−オクチルオキシ−２，２，６，６−テトラメチル）スクシネート、
８−アセチル−３−ドデシル−７，７，９，９−テトラメチル−１，３，８−トリアザスピロ［４．５］デカン−２，４−ジオン、
３−ドデシル−１−（２，２，６，６−テトラメチル−４−ピペリジル）ピロリジン−２，５−ジオン、
３−ドデシル−１−（１，２，２，６，６−ペンタメチル−４−ピペリジル）ピロリジン−２，５−ジオン、
４−ヘキサデシルオキシ−及び４−ステアリルオキシ−２，２，６，６−テトラメチルピペリジンの混合物、
Ｎ−（２，２，６，６−テトラメチル−４−ピペリジル）−ｎ−ドデシルスクシンイミド、
Ｎ−（１，２，２，６，６−ペンタメチル−４−ピペリジル）−ｎ−ドデシルスクシン
イミド、
２−ウンデシル−７，７，９，９−テトラメチル−１−オキサ−３，８−ジアザ−４−オキソスピロ［４．５］デカン、
１，１−ビス（１，２，２，６，６−ペンタメチル−４−ピペリジルオキシカルボニル）−２−（４−メトキシフェニル）エテン、
Ｎ，Ｎ’−ビスホルミル−Ｎ，Ｎ’−ビス（２，２，６，６−テトラメチル−４−ピペリジル）ヘキサメチレンジアミン、並びに
４−メトキシメチレンマロン酸と１，２，２，６，６−ペンタメチル−４−ヒドロキシピペリジンとのジエステル
からなる群から選択された少なくとも１種の低分子量立体障害アミン光安定剤、
（ｄ）Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンとの直鎖状又は環状縮合物、
Ｎ，Ｎ’−ビス（２，２，６，６−テトラメチル−４−ピペリジル）ヘキサメチレンジアミンと４−モルホリノ−２，６−ジクロロ−１，３，５−トリアジンとの直鎖状又は環状縮合物、
Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンとの縮合生成物、
Ｎ，Ｎ’−ビス（２，２，６，６−テトラメチル−４−ピペリジル−１，６−ヘキサンジアミンとモルホリン−２，４，６−トリクロロ−１，３，５−トリアジンとのポリマーの、メチル化された反応生成物、
Ｎ，Ｎ’−ビス（２，２，６，６−テトラメチル−４−ピペリジル−１，６−ヘキサンジアミンと２，４，６−トリクロロ−１，３，５−トリアジンとのポリマーの、Ｎ−ブチル−１−ブタナミン及びＮ−ブチル−２，２，６，６−テトラメチル−４−ピペリジナミンとの反応生成物、
Ｎ，Ｎ”−１，２−エタンジイルビス−１，３−プロパンジアミンと２，４，６−トリクロロ−１，３，５−トリアジンとのポリマーの、Ｎ−ブチル−２，２，６，６−テトラメチル−４−ピペリジナミンとの反応生成物、
β，β，β’，β’−テトラメチル−２，４，８，１０−テトラオキサスピロ［５．５］ウンデカン−３，９−ジエタノールの、１，２，３，４−ブタンテトラカルボン酸１，２，２，６．６−ペンタメチル−４−ピペリジニルエステルとのポリマー、
Ｎ，Ｎ”’−１，２−エタンジイルビス［Ｎ−［３−［［４，６−ビス［ブチル（１，２，２，６，６−ペンタメチル−４−ピペリジニル）アミノ］−１，３，５−トリアジン−２−イル］アミノ］プロピル］−Ｎ’，Ｎ”−ジブチル−Ｎ’，Ｎ”−ビス（１，２，２，６，６−ペンタメチル−４−ピペリジニル）−１，３，５−トリアジン−２，４，６−トリアミン、
１，２，３，４−ブタンテトラカルボン酸−β，β，β’，β’−テトラメチル−２，４，８，１０−テトラオキサスピロ［５．５］ウンデカン−３，９−ジエタノールコポリマーの、２，２，６．６−ペンタメチル−４−ピペリジニルエステル、並びに
Ｎ，Ｎ’−ビス（２，２，６，６−テトラメチル−４−ピペリジニル−１，６−ヘキサンジアミンと、２，４−ジクロロ−６−（４−モルホリニル）−１，３，５−トリアジンとのポリマー
からなる群から選択された少なくとも１種の高分子量立体障害性アミン光安定剤、
（ｅ）ピグメントブラック（Ｐｉｇｍｅｎｔ  Ｂｌａｃｋ）７、ピグメントブラック１１、ピグメントブラック１２、ピグメントブラック２６、ピグメントブラック２７、ピグメントブラック２８、ピグメントブラック３０、ピグメントブルー（Ｐｉｇｍｅｎｔ  Ｂｌｕｅ）７、ピグメントブルー１５．１、ピグメントブルー１５．３、ピグメント１５：４、ピグメント１５：２、ピグメントブルー２８、ピグメントブルー２９、ピグメントブルー３６、ピグメントブルー６０、ピグメントブラウン（Ｐｉｇｍｅｎｔ  Ｂｒｏｗｎ）１
１、ピグメントブラウン２３、ピグメントブラウン２４、ピグメントブラウン３３、ピグメントブラウン３５、ピグメントグリーン（Ｐｉｇｍｅｎｔ  Ｇｒｅｅｎ）１７、ピグメントグリーン２６、ピグメントグリーン３６、ピグメントグリーン５０、ピグメントグリーン７、ピグメントレッド（Ｐｉｇｍｅｎｔ  Ｒｅｄ）１０４、ピグメントレッド１１０、ピグメントレッド１２２、ピグメントレッド１０１、ピグメントレッド１７８、ピグメントレッド２０２、ピグメントレッド２５４、ピグメントレッド１４９、ピグメントレッド１０８、ピグメントバイオレット（Ｐｉｇｍｅｎｔ  Ｖｉｏｌｅｔ）１４、ピグメントバイオレット１５、ピグメントバイオレット１６、ピグメントバイオレット１９、ピグメントバイオレット２３、ピグメントバイオレット２９、ピグメントバイオレット３７、ピグメントバイオレット４７、ピグメントイエロー（Ｐｉｇｍｅｎｔ  Ｙｅｌｌｏｗ）３７、ピグメントバイオレット４８、ピグメントイエロー５３、ピグメントイエロー１１０、ピグメントイエロー１１９、ピグメントイエロー１６１、ピグメントイエロー１６２、ピグメントイエロー１６３、ピグメントイエロー１６４、ピグメントイエロー１８４、ピグメントイエロー１９９、ピグメントイエロー２１５、ピグメントイエロー３４、ピグメントイエロー３５、ピグメントオレンジ（Ｐｉｇｍｅｎｔ  Ｏｒａｎｇｅ）６１、クロモタールイエロー（Ｃｈｒｏｍｏｔｈａｌ  Ｙｅｌｌｏｗ）３８２ＥＯＢ、ピグメントオレンジ２０、ピグメントホワイト（Ｐｉｇｍｅｎｔ  Ｗｈｉｔｅ）２１、ピグメントホワイト２２、ピグメントホワイト４、ピグメントホワイト５、ピグメントホワイト７及びピグメントホワイト６
からなる群から選択された少なくとも１種の顔料、並びに
（ｆ）所望により、カーボンブラック
を含む組成物。
【請求項１７】
屋外暴露の影響に晒された場合に、顔料着色されたポリスチレンフォームを退色から保護する方法であって、
（ｉ）ａ）ポリスチレンホモポリマー又はコポリマー、
ｂ）少なくとも一種の紫外線吸収剤、
ｃ）少なくとも一種の低分子量立体障害性アミン光安定剤、
ｄ）少なくとも一種の高分子量立体障害性アミン光安定剤、
ｅ）少なくとも一種の顔料、及び
ｆ）所望により、カーボンブラック
を含むスチレン系ポリマー又はコポリマーゲル組成物を、吐出されたゲルが発泡剤の作用によりセル状フォームに膨張するように、ダイから吐出する段階、並びに
（ｉｉ）膨張したポリマーフォームを、前記フォームが固化する温度に冷却する段階
を含み、
断続的な光照射／暗黒サイクル並びに水噴霧（光照射１０２分及び光照射に加えて水噴霧１８分）と共に、ブラックパネル温度６３℃、３４０ｎｍで０．３５Ｗ／ｍ2 及び相対湿度５０％で、キセノンアークウェザロメーターの下で、３０００時間にわたり暴露された場合に、膨張されたポリマーフォームが、ＡＳＴＭ法Ｄ２２４４に基づいて決定される約３．０未満のΔＥ色変化を示す方法。
【請求項１８】
可塑化剤、フェノール系酸化防止剤、ホスフィット及びホスホナイト安定剤、スリップ剤、並びにこれらの混合物からなる群から選択された別の成分を含む、請求項１記載の顔料着色されたポリスチレンフォーム組成物。
【請求項１９】
ｂ）少なくとも一種の紫外線吸収剤、
ｃ）少なくとも一種の低分子量立体障害性アミン光安定剤、
ｄ）少なくとも一種の高分子量立体障害性アミン光安定剤、
ｅ）少なくとも一種の顔料又は顔料混合物、及び
ｆ）所望により、カーボンブラック
を含む、顔料着色されたポリスチレンフォーム用の添加剤混合物であって、
断続的な光照射／暗黒サイクル並びに水噴霧（光照射１０２分及び光照射に加えて水噴霧１８分）と共に、ブラックパネル温度６３℃、３４０ｎｍで０．３５Ｗ／ｍ2 及び相対湿度５０％で、キセノンアークウェザロメーターの下で、３０００時間にわたり暴露された場合に、膨張されたポリマーフォームが、ＡＳＴＭ法Ｄ２２４４に基づいて決定される約３．０未満のΔＥ色変化を示す添加剤混合物。
【請求項２０】
ａ）フォームポリスチレンホモポリマー又はコポリマー、
ｂ）少なくとも一種の紫外線吸収剤、
ｃ）少なくとも一種の低分子量立体障害性アミン光安定剤、
ｄ）少なくとも一種の高分子量立体障害性アミン光安定剤、
ｅ）少なくとも一種の顔料、及び
ｆ）所望により、カーボンブラック
を含む、成形された又は押し出されたポリスチレンフォーム物品であって、
断続的な光照射／暗黒サイクル並びに水噴霧（光照射１０２分及び光照射に加えて水噴霧１８分）と共に、ブラックパネル温度６３℃、３４０ｎｍで０．３５Ｗ／ｍ2 及び相対湿度５０％で、キセノンアークウェザロメーターの下で、３０００時間にわたり暴露された場合に、膨張されたポリマーフォームが、ＡＳＴＭ法Ｄ２２４４に基づいて決定される約３．０未満のΔＥ色変化を示すポリスチレンフォーム物品。
【請求項２１】
前記物品が、フェンス、テラス備品、ウィンドウボックス、ウィンドウトリム、メイルボックス及びプランターからなる群から選択されたものである、請求項２０記載の成形された又は押し出されたポリスチレンフォーム物品。
【請求項２２】
請求項２０記載の成形された又は押し出されたポリスチレンフォーム物品であって、
（ａ）フォームポリスチレンホモポリマー又はコポリマー、
（ｂ）２−（２−ヒドロキシフェニル）−２Ｈ−ベンゾトリアゾール、２−ヒドロキシベンゾフェノン、置換された及び非置換の安息香酸のエステル、アクリレート及びマロネート、オキサミド、並びにトリス−アリール−ｏ−ヒドロキシフェニル−ｓ−トリアジンからなる群から選択された少なくとも１種の紫外線吸収剤、
（ｃ）４−ヒドロキシ−２，２，６，６−テトラメチルピペリジン、
１−アリル−４−ヒドロキシ−２，２，６，６−テトラメチルピペリジン、
１−ベンジル−４−ヒドロキシ−２，２，６，６−テトラメチルピペリジン、
ビス（２，２，６，６−テトラメチル−４−ピペリジル）セバケート、
ビス（２，２，６，６−テトラメチル−４−ピペリジル）スクシネート、
ビス（１，２，２，６，６−ペンタメチル−４−ピペリジル）セバケート、
ビス（１−オクチルオキシ−２，２，６，６−テトラメチル−４−ピペリジル）セバケート、
ビス（１，２，２，６，６−ペンタメチル−４−ピペリジル）ｎ−ブチル−３，５−ジ第三ブチル−４−ヒドロキシベンジルマロネート、
トリス（２，２，６，６−テトラメチル−４−ピペリジル）ニトリロトリアセテート、
テトラキス（２，２，６，６−テトラメチル−４−ピペリジル）−１，２，３，４−ブタンテトラカルボキシレート、
１，１’−（１，２−エタンジイル）−ビス（３，３，４，４−テトラメチルピペラジノン）、
４−ベンゾイル−２，２，６，６−テトラメチルピペリジン、
４−ステアリルオキシ−２，２，６，６−テトラメチルピペリジン、
ビス（１，２，２，６，６−ペンタメチル−４−ピペリジル）２−ｎ−ブチル−２−（２−ヒドロキシ−３，５−ジ第三ブチルベンジル）マロネート、
３−ｎ−オクチル−７，７，９，９−テトラメチル−１，３，８−トリアザスピロ［４
．５］デカン−２，４−ジオン、
ビス（１−オクチルオキシ−２，２，６，６−テトラメチル−４−ピペリジル）セバケート、
ビス（１−オクチルオキシ−２，２，６，６−テトラメチル）スクシネート、
８−アセチル−３−ドデシル−７，７，９，９−テトラメチル−１，３，８−トリアザスピロ［４．５］デカン−２，４−ジオン、
３−ドデシル−１−（２，２，６，６−テトラメチル−４−ピペリジル）ピロリジン−２，５−ジオン、
３−ドデシル−１−（１，２，２，６，６−ペンタメチル−４−ピペリジル）ピロリジン−２，５−ジオン、
４−ヘキサデシルオキシ−及び４−ステアリルオキシ−２，２，６，６−テトラメチルピペリジンの混合物、
Ｎ−（２，２，６，６−テトラメチル−４−ピペリジル）−ｎ−ドデシルスクシンイミド、
Ｎ−（１，２，２，６，６−ペンタメチル−４−ピペリジル）−ｎ−ドデシルスクシンイミド、
２−ウンデシル−７，７，９，９−テトラメチル−１−オキサ−３，８−ジアザ−４−オキソスピロ［４．５］デカン、
１，１−ビス（１，２，２，６，６−ペンタメチル−４−ピペリジルオキシカルボニル）−２−（４−メトキシフェニル）エテン、
Ｎ，Ｎ’−ビスホルミル−Ｎ，Ｎ’−ビス（２，２，６，６−テトラメチル−４−ピペリジル）ヘキサメチレンジアミン、並びに
４−メトキシメチレンマロン酸と１，２，２，６，６−ペンタメチル−４−ヒドロキシピペリジンとのジエステル
からなる群から選択された少なくとも１種の低分子量立体障害性アミン光安定剤、
（ｄ）Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンとの直鎖状又は環状縮合物、
Ｎ，Ｎ’−ビス（２，２，６，６−テトラメチル−４−ピペリジル）ヘキサメチレンジアミンと４−モルホリノ−２，６−ジクロロ−１，３，５−トリアジンとの直鎖状又は環状縮合物、
Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンとの縮合生成物、
Ｎ，Ｎ’−ビス（２，２，６，６−テトラメチル−４−ピペリジル−１，６−ヘキサンジアミンとモルホリン−２，４，６−トリクロロ−１，３，５−トリアジンとのポリマーの、メチル化された反応生成物、
Ｎ，Ｎ’−ビス（２，２，６，６−テトラメチル−４−ピペリジル−１，６−ヘキサンジアミンと２，４，６−トリクロロ−１，３，５−トリアジンとのポリマーの、Ｎ−ブチル−１−ブタナミン及びＮ−ブチル−２，２，６，６−テトラメチル−４−ピペリジナミンとの反応生成物、
Ｎ，Ｎ”−１，２−エタンジイルビス−１，３−プロパンジアミンと２，４，６−トリクロロ−１，３，５−トリアジンとのポリマーの、Ｎ−ブチル−２，２，６，６−テトラメチル−４−ピペリジナミンとの反応生成物、
β，β，β’，β’−テトラメチル−２，４，８，１０−テトラオキサスピロ［５．５］ウンデカン−３，９−ジエタノールの、１，２，３，４−ブタンテトラカルボン酸１，２，２，６．６−ペンタメチル−４−ピペリジニルエステルとのポリマー、
Ｎ，Ｎ”’−１，２−エタンジイルビス［Ｎ−［３−［［４，６−ビス［ブチル（１，２，２，６，６−ペンタメチル−４−ピペリジニル）アミノ］−１，３，５−トリアジン−２−イル］アミノ］プロピル］−Ｎ’，Ｎ”−ジブチル−Ｎ’，Ｎ”−ビス（１，２，
２，６，６−ペンタメチル−４−ピペリジニル）−１，３，５−トリアジン−２，４，６−トリアミン、
１，２，３，４−ブタンテトラカルボン酸−β，β，β’，β’−テトラメチル−２，４，８，１０−テトラオキサスピロ［５．５］ウンデカン−３，９−ジエタノールコポリマーの、２，２，６．６−ペンタメチル−４−ピペリジニルエステル、並びに
Ｎ，Ｎ’−ビス（２，２，６，６−テトラメチル−４−ピペリジニル−１，６−ヘキサンジアミンと、２，４−ジクロロ−６−（４−モルホリニル）−１，３，５−トリアジンとのポリマー
からなる群から選択された少なくとも１種の高分子量立体障害性アミン光安定剤、
（ｅ）ピグメントブラック（Ｐｉｇｍｅｎｔ  Ｂｌａｃｋ）７、ピグメントブラック１１、ピグメントブラック１２、ピグメントブラック２６、ピグメントブラック２７、ピグメントブラック２８、ピグメントブラック３０、ピグメントブルー（Ｐｉｇｍｅｎｔ  Ｂｌｕｅ）７、ピグメントブルー１５．１、ピグメントブルー１５．３、ピグメント１５：４、ピグメント１５：２、ピグメントブルー２８、ピグメントブルー２９、ピグメントブルー３６、ピグメントブルー６０、ピグメントブラウン（Ｐｉｇｍｅｎｔ  Ｂｒｏｗｎ）１１、ピグメントブラウン２３、ピグメントブラウン２４、ピグメントブラウン３３、ピグメントブラウン３５、ピグメントグリーン（Ｐｉｇｍｅｎｔ  Ｇｒｅｅｎ）１７、ピグメントグリーン２６、ピグメントグリーン３６、ピグメントグリーン５０、ピグメントグリーン７、ピグメントレッド（Ｐｉｇｍｅｎｔ  Ｒｅｄ）１０４、ピグメントレッド１１０、ピグメントレッド１２２、ピグメントレッド１０１、ピグメントレッド１７８、ピグメントレッド２０２、ピグメントレッド２５４、ピグメントレッド１４９、ピグメントレッド１０８、ピグメントバイオレット（Ｐｉｇｍｅｎｔ  Ｖｉｏｌｅｔ）１４、ピグメントバイオレット１５、ピグメントバイオレット１６、ピグメントバイオレット１９、ピグメントバイオレット２３、ピグメントバイオレット２９、ピグメントバイオレット３７、ピグメントバイオレット４７、ピグメントイエロー（Ｐｉｇｍｅｎｔ  Ｙｅｌｌｏｗ）３７、ピグメントバイオレット４８、ピグメントイエロー５３、ピグメントイエロー１１０、ピグメントイエロー１１９、ピグメントイエロー１６１、ピグメントイエロー１６２、ピグメントイエロー１６３、ピグメントイエロー１６４、ピグメントイエロー１８４、ピグメントイエロー１９９、ピグメントイエロー２１５、ピグメントイエロー３４、ピグメントイエロー３５、ピグメントオレンジ（Ｐｉｇｍｅｎｔ  Ｏｒａｎｇｅ）６１、クロモタールイエロー（Ｃｈｒｏｍｏｔｈａｌ  Ｙｅｌｌｏｗ）３８２ＥＯＢ、ピグメントオレンジ２０、ピグメントホワイト（Ｐｉｇｍｅｎｔ  Ｗｈｉｔｅ）２１、ピグメントホワイト２２、ピグメントホワイト４、ピグメントホワイト５、ピグメントホワイト７及びピグメントホワイト６
からなる群から選択された少なくとも１種の顔料、並びに
（ｆ）所望により、カーボンブラック
を含むポリスチレンフォーム物品。
【発明の詳細な説明】
【技術分野】
【０００１】
本発明は、屋外用途又は高い耐候性を必要とする用途における使用のための、耐候性の、顔料着色されたポリスチレン成形又は押出フォーム物品に関するものである。
【背景技術】
【０００２】
押出又は成形ポリスチレンフォームは、ビルディング、サイディング及びウィンドウトリムの構成材として、ビルディングを断熱するために広汎に使用されている。しかしながら、ポリブタジエンを用いて耐衝撃性が改良されたＡＢＳ及びポリスチレンのようなスチレン系ポリマーは、非常に酸化され易い。耐候時の分解は表面から始まり、そして、衝撃強度のような機械的性質の急速な喪失をもたらす。この酸化され易さのために、ポリスチレンは通常、顔料着色された及び／又は紫外線安定化されたポリアクリレートフィルム又は比較的多量のカーボンブラックの添加により保護されなければ、屋外暴露に直接露される屋外用途において使用されない。
耐エージング性を改良するこれらの公知方法は、不充分であるばかりか技術的な不具合をも受ける。従って、保護フィルムをラミネートすることはシートの場合にのみ可能であり、シートは例えば深絞り法により転換され、そして、該ラミネート化は射出成形に適用することはできない。塗装による表面保護は付加的な加工段階を必要とし、これはコストを増加させ、そして、充分な長期間の耐候性を常に与えるわけではない。
従って、本発明者らは、驚くべきことに、保護的なアクリル樹脂ラッカートップコートの適用又は比較的多量のカーボンブラックの添加を必要としない、永続的な耐候性の顔料着色されたポリスチレン組成物を製造することが可能であることを発見した。
ポリスチレンにおいて、２−（２’−ヒドロキシフェニル）ベンゾトリアゾール型の紫外線吸収剤を使用することが知られている。立体障害性アミンとベンゾトリアゾール紫外線吸収剤との組み合わせを使用し、そして、これらの組み合わせは、クリスタルポリスチレンの屋外暴露においてさえも、良好な性能を与えることも知られている。アール．ゲヒター（Ｒ．Ｇａｅｃｈｔｅｒ）他編、「プラスチック添加剤ハンドブック（Ｐｌａｓｔｉｃｓ  Ａｄｄｉｔｉｖｅ  Ｈａｎｄｂｏｏｋ）」、第４版、１９９３年、ｐｐ．２３７−２４１、及び、ジェイ．ゲイル（Ｊ．Ｇｅｉｌ）他著、「スチレン系ポリマーにおける良好な光安定性（Ｂｅｔｔｅｒ  Ｌｉｇｈｔ  Ｓｔａｂｉｌｉｔｙ  ｆｏｒ  Ｓｔｙｒｅｎｉｃ  Ｐｏｌｙｍｅｒｓ）」、モダーン  プラスチックス（Ｍｏｄｅｒｎ  Ｐｌａｓｔｉｃｓ）、１９８３年９月、を参照。
【非特許文献１】アール．ゲヒター（Ｒ．Ｇａｅｃｈｔｅｒ）他編、「プラスチック添加剤ハンドブック（Ｐｌａｓｔｉｃｓ  Ａｄｄｉｔｉｖｅ  Ｈａｎｄｂｏｏｋ）」、第４版、１９９３年、ｐｐ．２３７−２４１
【非特許文献２】ジェイ．ゲイル（Ｊ．Ｇｅｉｌ）他著、「スチレン系ポリマーにおける良好な光安定性（Ｂｅｔｔｅｒ  Ｌｉｇｈｔ  Ｓｔａｂｉｌｉｔｙ  ｆｏｒ  Ｓｔｙｒｅｎｉｃ  Ｐｏｌｙｍｅｒｓ）」、モダーン  プラスチックス（Ｍｏｄｅｒｎ  Ｐｌａｓｔｉｃｓ）、１９８３年９月
【０００３】
米国特許第４６９２４８６号明細書は、ポリスチレンを保護するための低分子及び高分子のポリアルキルピペリジンの相乗混合物を示している。
米国特許第４１１０３０４号明細書は、ベンゾフェノン及びベンゾトリアゾールのような共安定剤と組み合わせた立体障害性アミンの使用を開示及び特許請求している。
米国特許第５４９２９４８号明細書は、ベンゾトリアゾール及び、Ｎ，Ｎ’−（２，２，６，６−テトラメチルピペリジル）ヘキサメチレンジアミンと２，４−ジクロロ−６−モルホリノ−１，３，５−ｓ−トリアジンとトリス（３，５−ジ第三ブチル−４−ヒドロキシルベンジル）イソシアヌレートとのオリゴマー状縮合物を含む、スチレンポリマー用
の安定剤システムを開示している。
国際特許出願公開第２０００−０６９９５６号パンフレットは、屋外暴露用途のために使用し得る、立体障害性アミン及び紫外線吸収剤と組み合わせた水素添加されたポリスチレンを含む組成物を開示している。
英国特許第２３２８２１３号明細書は、バナジウム酸ビスマス（ＢｉＶＯ4 ）と酸化第二鉄（ＩＩＩ）（Ｆｅ2 Ｏ3 ）との顔料組み合わせを使用した、高温に適する塗料組成物を開示している。
【特許文献１】米国特許第４６９２４８６号明細書
【特許文献２】米国特許第４１１０３０４号明細書
【特許文献３】米国特許第５４９２９４８号明細書
【特許文献４】国際特許出願公開第２０００−０６９９５６号パンフレット
【特許文献５】英国特許第２３２８２１３号明細書
【発明の開示】
【発明が解決しようとする課題】
【０００４】
驚くべきことに、本発明者らは、紫外線吸収安定剤（ＵＶＡ）を立体障害性アミン安定剤（ＨＡＬＳ）及び選択顔料と組み合わせた組成物が、押し出された又は成形され発泡されたポリスチレンのための高度に安定な組成物を与えることを見出した。この創意ある解決手段は、保護的なアクリル樹脂ラッカートップコートの適用又は比較的多量のカーボンブラックの添加を必要とせず、従って、余分な段階に伴うコストを避ける。更に、本発明は、カーボンブラック以外の色の使用を可能にし、簡単な押出又は成形により容易に製造することができる耐候性の、顔料着色されたポリスチレンフォームを与える。
日光、熱及び屋外暴露の影響に晒された場合にその色を保持する、押し出された又は成形された顔料着色されたポリスチレンフォームの組成物を提供することが本発明の目的である。                                                                          
【０００５】
従って、開示されるものは、
（ａ）フォームポリスチレンホモポリマー又はコポリマー、
（ｂ）少なくとも一種の紫外線吸収剤、
（ｃ）少なくとも一種の低分子量立体障害性アミン光安定剤、
（ｄ）少なくとも一種の高分子量立体障害性アミン光安定剤、
（ｅ）少なくとも一種の顔料、及び
（ｆ）所望により、カーボンブラック
を含む、顔料着色されたポリスチレンフォーム組成物であって、
断続的な光照射／暗黒サイクル並びに水噴霧（光照射１０２分及び光照射に加えて水噴霧１８分）と共に、ブラックパネル温度６３℃、３４０ｎｍで０．３５Ｗ／ｍ2 及び相対湿度５０％で、キセノンアークウェザロメーターの下で、３０００時間にわたり暴露された場合に、膨張されたポリマーフォームが、ＡＳＴＭ法Ｄ２２４４に基づいて決定される約３．０未満のΔＥ色変化を示す組成物である。
【０００６】
約２．５未満のΔＥ色変化が好ましく、そして約１．５未満のΔＥ色変化が最も好ましく、該ΔＥ色変化は上述のように決定される。
更に、日光、熱及び屋外暴露の影響に晒された場合に、顔料着色されたポリスチレンフォームを退色から保護する方法を提供することが本発明の目的である。
【０００７】
従って、開示されるものは、屋外暴露の影響に晒された場合に、顔料着色されたポリスチレンフォームを退色から保護する方法であって、
（ｉ）（ａ）ポリスチレンホモポリマー又はコポリマー、
（ｂ）少なくとも一種の紫外線吸収剤、
（ｃ）少なくとも一種の低分子量立体障害性アミン光安定剤、
（ｄ）少なくとも一種の高分子量立体障害性アミン光安定剤、
（ｅ）少なくとも一種の顔料、及び
（ｆ）所望により、カーボンブラック
を含むスチレン系ポリマー又はコポリマーゲル組成物を、吐出されたゲルが発泡剤の作用によりセル状フォームに膨張するように、ダイから吐出する段階、並びに
（ｉｉ）膨張したポリマーフォームを、前記フォームが固化する温度に冷却する段階
を含み、
断続的な光照射／暗黒サイクル並びに水噴霧（光照射１０２分及び光照射に加えて水噴霧１８分）と共に、ブラックパネル温度６３℃、３４０ｎｍで０．３５Ｗ／ｍ2 及び相対湿度５０％で、キセノンアークウェザロメーターの下で、３０００時間にわたり暴露された場合に、膨張されたポリマーフォームが、ＡＳＴＭ法Ｄ２２４４に基づいて決定される約３．０未満のΔＥ色変化を示す方法である。
【０００８】
約２．５未満のΔＥ色変化が好ましく、そして約１．５未満のΔＥ色変化が最も好ましく、該ΔＥ色変化は上述のように決定される。
更に、成分（ａ）ないし成分（ｆ）を含む顔料着色されたポリスチレンフォーム用の添加剤組み合わせであって、断続的な光照射／暗黒サイクル並びに水噴霧（光照射１０２分及び光照射に加えて水噴霧１８分）と共に、ブラックパネル温度６３℃、３４０ｎｍで０．３５Ｗ／ｍ2 及び相対湿度５０％で、キセノンアークウェザロメーターの下で、３０００時間にわたり暴露された場合に、膨張されたポリマーフォームが、ＡＳＴＭ法Ｄ２２４４、特にＤ２２４４−０２に基づいて決定される約３．０未満のΔＥ色変化、好ましくは約２．５未満のΔＥ色変化、そして最も好ましくは約１．５未満のΔＥ色変化を示す添加剤組み合わせを提供することが本発明の目的である。
更に、成分（ａ）ないし成分（ｆ）を含む成形された又は押し出されたポリスチレンフォームであって、断続的な光照射／暗黒サイクル並びに水噴霧（光照射１０２分及び光照射に加えて水噴霧１８分）と共に、ブラックパネル温度６３℃、３４０ｎｍで０．３５Ｗ／ｍ2 及び相対湿度５０％で、キセノンアークウェザロメーターの下で、３０００時間にわたり暴露された場合に、膨張されたポリマーフォームが、ＡＳＴＭ法Ｄ２２４４、特にＤ２２４４−０２に基づいて決定される約３．０未満のΔＥ色変化、好ましくは約２．５未満のΔＥ色変化、そして最も好ましくは約１．５未満のΔＥ色変化を示すポリスチレンフォームを提供することが本発明の目的である。
【０００９】
成分（ａ）の適するスチレン系ポリマー：
スチレン系ポリマーは通常、汎用ポリスチレン（ＧＰＰＳ）として又は耐衝撃性が改良されたポリスチレン（ＩＰＳ）として分類される。ＧＰＰＳは、硬く、剛性の、臭い及び味の無い、高分子量の透明なポリマーである。それは、フォーム及びフィルムを含む成形物及び押出物を製造する際の用途を見出す。ＩＰＳは、その靱性及び耐乱用性により特徴付けられる、ゴムで変性されたポリスチレンである。ブタジエンゴムのようなゴムは、独立粒子の形態で、ポリスチレンマトリックスに分散される。ＩＰＳは透明でなく、使用されたゴムの量に応じて、むしろ半透明又は不透明である。この分野は、二種のＩＰＳ、即ち、中程度の耐衝撃性ポリスチレン（ＭＩＰＳ）及び高度の耐衝撃性ポリスチレン（ＨＩＰＳ）を認識しており、前者は後者よりも含むゴムの量が少ない。ＨＩＰＳは通常、約８質量％ないし約１８質量％のゴム含量を有するものとして特徴付けられ得る。幾つかの場合において、一定のブレンド性能を達成するために、ＩＰＳとＧＰＰＳとの混合物が使用される。
本発明の目的のために、スチレン系ポリマーはＧＰＰＳ又はＧＰＰＳとＩＰＳとの混合物であってよい。ＧＰＰＳ及びＩＰＳは、ホモポリマー、コポリマー又はブロックポリマーであり得、そして、スチレン、環が置換されたメチル又はポリメチルスチレン、環が置換されたエチル又はポリエチルスチレン、環が置換されたプロピル又はポリプロピルスチレン、環が置換されたブチル又はポリブチルスチレン、環が置換された混合ポリアルキル
スチレン（アルキル基は互いに異なる）、α−メチルスチレン、環が置換されたメチル−又はポリメチル−α−メチルスチレン、プロピル−又はポリプロピル−α−メチルスチレン、ブチル−又はポリブチル−α−メチルスチレン、環が置換された混合ポリアルキル−α−メチルスチレン（アルキル基は互いに異なる）、環が置換されたアルキル−又はポリアルキルクロロスチレン（アルキル基は１個ないし４個の炭素原子を含む）並びに同様の重合可能なスチレン系モノマー、即ち、過酸化物又は同様の触媒により熱可塑性樹脂へと重合され得る同様のスチレン系化合物のようなビニル芳香族モノマーから形成される。
ポリスチレンホモポリマー又はコポリマーは、好ましくは、スチレン、ｐ−メチルスチレン、２，４−ジメチルスチレン、α−メチルスチレン及びｐ−クロロスチレンを含むリストからのスチレン系モノマーを使用して形成される。これらのモノマーは、コスト及び入手可能性の観点から好ましい。
【００１０】
発泡剤：
種々の公知の起泡剤又は発泡剤のどの様なものも、本発明の膨張された又は発泡されたポリマーを製造する際に使用し得る。米国特許第３９６０７９２号明細書は、幾つかの適する材料のリストを与えている。一般的に、揮発性の炭素含有化学物質が、この目的のために最も広汎に使用される。それらは、例えば、エタン、エチレン、プロパン、プロピレン、ブタン、ブチレン、イソブタン、ペンタン、ネオペンタン、イソペンタン、ヘキサン、ヘプタン及びそれらの混合物等の脂肪族炭化水素；揮発性ハロカーボン及び／又はハロヒドロカーボン、例えば塩化メチル、クロロフルオロメタン、ブロモクロロジフルオロメタン、１，１，１−トリフルオロエタン、１，１，１，２−テトラフルオロエタン、ジクロロフルオロメタン、ジクロロジフルオロメタン、クロロトリフルオロメタン、トリクロロフルオロメタン、対称性テトラクロロジフルオロエタン、１，２，２−トリクロロ−１，１，２−トリフルオロエタン、対称性ジクロロテトラフルオロエタン；揮発性テトラアルキルシラン、例えばテトラメチルシラン、エチルトリメチルシラン、イソプロピルトリメチルシラン及びｎ−プロピルトリメチルシラン；のような材料並びに、この様な材料の混合物を含む。好ましい弗素含有発泡剤の一つは、望ましい環境上の性質が報告されている理由により、ＨＦＣ−１５２ａ［デュポン  デ  ヌムール  アンド  カンパニー（Ｄｕｐｏｎｔ  ｄｅ  Ｎｅｍｏｕｒｓ  ａｎｄ  Ｃｏ．）製のフォーマセル（ＦＯＲＭＡＣＥＬ）Ｚ−２］としてもまた知られている１，１−ジフルオロエタンである。水含有植物材料、例えば微粉砕されたコーン塊もまた発泡剤として使用され得る。
添加される発泡剤成分の質量％は主に、望まれる発泡度に依存する；それはまた、用いられる発泡剤からのそれぞれのガス収量に依存する。一般的に、組成物の０．０５質量％ないし５質量％、好ましくは０．１質量％ないし２質量％の発泡剤が使用される。
【００１１】
成分（ｂ）の紫外線吸収剤：
成分（ｂ）の紫外線吸収剤は、２−（２−ヒドロキシフェニル）−２Ｈ−ベンゾトリアゾール、２−ヒドロキシベンゾフェノン、置換された及び非置換の安息香酸のエステル、アクリレート及びマロネート、オキサミド並びにトリス−アリール−ｏ−ヒドロキシフェニル−ｓ−トリアジンを含む群の一種又はそれより多くから選択される。
従って、紫外線吸収剤の各群の例を以下に列挙する。
【００１２】
２−（２−ヒドロキシフェニル）ベンゾトリアゾール
例えば公知の市販のヒドロキシフェニル−２Ｈ−ベンゾトリアゾール並びに、米国特許第３００４８９６号明細書；同第３０５５８９６号明細書；同第３０７２５８５号明細書；同第３０７４９１０号明細書；同第３１８９８１５号明細書；同第３２１８３３２号明細書；同第３２３０１９４号明細書；同第４１２７５８６号明細書；同第４２２６７６３号明細書；同第４２７５００４号明細書；同第４２７８５８９号明細書；同第４３１５８４８号明細書；同第４３４７１８０号明細書；同第４３８３８６３号明細書；同第４６７５３５２号明細書；同第４６８１９０５号明細書；同第４８５３４７１号明細書；同第５
２６８４５０号明細書；同第５２７８３１４号明細書；同第５２８０１２４号明細書；同第５３１９０９１号明細書；同第５４１００７１号明細書；同第５４３６３４９号明細書；同第５５１６９１４号明細書；同第５５５４７６０号明細書；同第５５６３２４２号明細書；同第５５７４１６６号明細書；同第５６０７９８７号明細書；同第５９７７２１９号明細書及び同第６１６６２１８号明細書に開示されているベンゾトリアゾール、例えば、２−（２−ヒドロキシ−５−メチルフェニル）−２Ｈ−ベンゾトリアゾール、２−（３，５−ジ第三ブチル−２−ヒドロキシフェニル）−２Ｈ−ベンゾトリアゾ−ル、２−（２−ヒドロキシ−５−第三ブチルフェニル）−２Ｈ−ベンゾトリアゾ−ル、２−（２−ヒドロキシ−５−第三オクチルフェニル）−２Ｈ−ベンゾトリアゾ−ル、５−クロロ−２−（３，５−ジ第三ブチル−２−ヒドロキシフェニル）−２Ｈ−ベンゾトリアゾ−ル、５−クロロ−２−（３−第三ブチル−２−ヒドロキシ−５−メチルフェニル）−２Ｈ−ベンゾトリアゾ−ル、２−（３−第二ブチル−５−第三ブチル−２−ヒドロキシフェニル）−２Ｈ−ベンゾトリアゾ−ル、２−（２−ヒドロキシ−４−オクチルオキシフェニル）−２Ｈ−ベンゾトリアゾ−ル、２−（３，５−ジ第三アミル−２−ヒドロキシフェニル）−２Ｈ−ベンゾトリアゾ−ル、２−（３，５−ビス−α−クミル−２−ヒドロキシフェニル）−２Ｈ−ベンゾトリアゾ−ル、２−（３−第三ブチル−２−ヒドロキシ−５−（２−（ω−ヒドロキシ−オクタ（エチレンオキシ）カルボニル−エチル）−フェニル）−２Ｈ−ベンゾトリアゾ−ル、２−（３−ドデシル−２−ヒドロキシ−５−メチルフェニル）−２Ｈ−ベンゾトリアゾ−ル、２−（３−第三ブチル−２−ヒドロキシ−５−（２−オクチルオキシカルボニル）エチルフェニル）−２Ｈ−ベンゾトリアゾ−ル、ドデシル化された２−（２−ヒドロキシ−５−メチルフェニル）−２Ｈ−ベンゾトリアゾ−ル、２−（３−第三ブチル−２−ヒドロキシ−５−（２−オクチルオキシカルボニルエチル）フェニル−５−クロロ−２Ｈ−ベンゾトリアゾ−ル、２−（３−第三ブチル−５−（２−（２−エチルヘキシルオキシ）カルボニルエチル）−２−ヒドロキシフェニル）−５−クロロ−２Ｈ−ベンゾトリアゾ−ル、２−（３−第三ブチル−２−ヒドロキシ−５−（２−メトキシカルボニルエチル）フェニル）−５−クロロ−２Ｈ−ベンゾトリアゾ−ル、２−（３−第三ブチル−２−ヒドロキシ−５−（２−メトキシカルボニルエチル）フェニル）−２Ｈ−ベンゾトリアゾ−ル、２−（３−第三ブチル−５−（２−（２−エチルヘキシルオキシ）カルボニルエチル）−２−ヒドロキシフェニル）−２Ｈ−ベンゾトリアゾ−ル、２−（３−第三ブチル−２−ヒドロキシ−５−（２−イソオクチルオキシカルボニルエチル）フェニル）−２Ｈ−ベンゾトリアゾ−ル、２，２’−メチレン−ビス（４−第三オクチル−（６−２Ｈ−ベンゾトリアゾ−ル−２−イル）フェノール）、２−（２−ヒドロキシ−３−α−クミル−５−第三オクチルフェニル）−２Ｈ−ベンゾトリアゾ−ル、２−（２−ヒドロキシ−３−第三オクチル−５−α−クミルフェニル）−２Ｈ−ベンゾトリアゾ−ル、５−フルオロ−２−（２−���ドロキシ−３，５−ジ−α−クミルフェニル）−２Ｈ−ベンゾトリアゾ−ル、５−クロロ−２−（２−ヒドロキシ−３，５−ジ−α−クミルフェニル）−２Ｈ−ベンゾトリアゾ−ル、５−クロロ−２−（２−ヒドロキシ−３−α−クミル−５−第三オクチルフェニル）−２Ｈ−ベンゾトリアゾ−ル、２−（３−第三ブチル−２−ヒドロキシル−５−（２−イソオクチルオキシカルボニルエチル）フェニル）−５−クロロ−２Ｈ−ベンゾトリアゾ−ル、５−トリフルオロメチル−２−（２−ヒドロキシ−３−α−クミル−５−第三オクチルフェニル）−２Ｈ−ベンゾトリアゾ−ル、５−トリフルオロメチル−２−（２−ヒドロキシ−５−第三オクチルフェニル）−２Ｈ−ベンゾトリアゾ−ル、５−トリフルオロメチル−２−（２−ヒドロキシ−３，５−ジ第三オクチルフェニル）−２Ｈ−ベンゾトリアゾ−ル、メチル３−（５−トリフルオロメチル−２Ｈ−ベンゾトリアゾ−ル−２−イル）−５−第三ブチル−４−ヒドロキシヒドロシンナメート、５−ブチルスルホニル−２−（２−ヒドロキシ−３−α−クミル−５−第三オクチルフェニル）−２Ｈ−ベンゾトリアゾ−ル、５−トリフルオロメチル−２−（２−ヒドロキシ−３−α−クミル−５−第三ブチルフェニル）−２Ｈ−ベンゾトリアゾ−ル、５−トリフルオロメチル−２−（２−ヒドロキシ−３，５−ジ第三ブチルフェニル）−２Ｈ−ベンゾトリアゾ−ル、５−トリフルオロメチル−２−（２−ヒドロキシ−３，５−ジ−α−クミルフェニル）−２Ｈ
−ベンゾトリアゾ−ル、５−ブチルスルホニル−２−（２−ヒドロキシ−３，５−ジ第三ブチルフェニル）−２Ｈ−ベンゾトリアゾ−ル及び５−フェニルスルホニル−２−（２−ヒドロキシ−３，５−ジ第三ブチルフェニル）−２Ｈ−ベンゾトリアゾ−ル。
【００１３】
２−ヒドロキシベンゾフェノン
例えば４−ヒドロキシ−、４−メトキシ−、４−オクチルオキシ−、４−デシルオキシ−、４−ドデシルオキシ−、４−ベンジルオキシ−、４，２' ，４' −トリヒドロキシ−及び２' −ヒドロキシ−４，４' −ジメトキシ誘導体。
【００１４】
置換された及び非置換の安息香酸のエステル
例えば４−第三ブチルフェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ第三ブチルフェニル３，５−ジ第三ブチル−４−ヒドロキシベンゾエート、ヘキサデシル３，５−ジ第三ブチル−４−ヒドロキシベンゾエート、オクタデシル３，５−ジ第三ブチル−４−ヒドロキシベンゾエート、２−メチル−４，６−ジ第三ブチルフェニル３，５−ジ第三ブチル−４−ヒドロキシベンゾエート。
【００１５】
アクリレート及びマロネート
例えばα−シアノ−β，β−ジフェニルアクリル酸エチルエステル又はイソオクチルエステル、α−カルボメトキシ桂皮酸メチルエステル、α−シアノ−β−メチル−ｐ−メトキシ桂皮酸メチルエステル又はブチルエステル、α−カルボメトキシ−ｐ−メトキシ桂皮酸メチルエステル、Ｎ−（β−カルボメトキシ−β−シアノビニル）−２−メチルインドリン、サンデュヴォー（Ｓａｎｄｕｖｏｒ）ＰＲ２５（登録商標）、ジメチルｐ−メトキシベンジリデンマロネート（ＣＡＳ＃７４４３−２５−６）及びサンデュヴォー（Ｓａｎｄｕｖｏｒ）ＰＲ３１（登録商標）、ジ（１，２，２，６，６−ペンタメチルピペリジン−４−イル）ｐ−メトキシベンジリデンマロネート（ＣＡＳ＃１４７７８３−６９−５）。
【００１６】
オキサミド
例えば、４，４' −ジオクチルオキシオキサニリド、２，２' −ジエトキシオキサニリド、２，２' −ジオクチルオキシ−５，５' −ジ第三ブチルオキサニリド、２，２' −ジドデシルオキシ−５，５' −ジ第三ブチルオキサニリド、２−エトキシ−２' −エチルオキサニリド、Ｎ，Ｎ' −ビス（３−ジメチルアミノプロピル）オキサミド、２−エトキシ−５−第三ブチル−２' −エトキサニリド及びその２−エトキシ−２' −エチル−５，４' −ジ第三ブトキサニリドとの混合物、ｏ−及びｐ−メトキシ−二置換オキサニリドの混合物並びにｏ−及びｐ−エトキシ−二置換オキサニリドの混合物。
【００１７】
トリス−アリール−ｏ−ヒドロキシフェニル−ｓ−トリアジン
例えば公知の市販のトリス−アリール−ｏ−ヒドロキシフェニル−ｓ−トリアジン並びに、米国特許第３８４３３７１号明細書；同第４６１９９５６号明細書；４７４０５４２号明細書；同第５０９６４８９号明細書；同第５１０６８９１号明細書；同第５２９８０６７号明細書；同第５３００４１４号明細書；同第５３５４７９４号明細書；同第５４６１１５１号明細書；同第５４７６９３７号明細書；同第５４８９５０３号明細書；同第５５４３５１８号明細書；同第５５５６９７３号明細書；同第５５９７８５４号明細書；同第５６８１９５５号明細書；同第５７２６３０９号明細書；同第５７３６５９７号明細書；同第５９４２６２６号明細書；同第５９５９００８号明細書；同第５９９８１１６号明細書；同第６０１３７０４号明細書；同第６０６０５４３号明細書；同第６１８７９１９号明細書；同第６２４２５９８号明細書及び同第６４６８９５８号明細書に開示されているトリアジン、例えば４，６−ビス（２，４−ジメチルフェニル）−２−（２−ヒドロキ
シ−４−オクチルオキシフェニル）−ｓ−トリアジン、シテック（Ｃｙｔｅｃ）社製のシアソルブ（Ｃｙａｓｏｒｂ）１１６４（登録商標）、４，６−ビス（２，４−ジメチルフェニル）−２−（２，４−ジヒドロキシフェニル）−ｓ−トリアジン、２，４−ビス（２，４−ジヒドロキシフェニル）−６−（４−クロロフェニル）−ｓ−トリアジン、２，４−ビス［２−ヒドロキシ−４−（２−ヒドロキシエトキシ）フェニル］−６−（４−クロロフェニル）−ｓ−トリアジン、２，４−ビス［２−ヒドロキシ−４−（２−ヒドロキシ−４−（２−ヒドロキシエトキシ）フェニル］−６−（２，４−ジメチルフェニル）−ｓ−トリアジン、２，４−ビス［２−ヒドロキシ−４−（２−ヒドロキシエトキシ）フェニル］−６−（４−ブロモフェニル）−ｓ−トリアジン、２，４−ビス［２−ヒドロキシ−４−（２−アセトキシエトキシ）フェニル］−６−（４−クロロフェニル）−ｓ−トリアジン、２，４−ビス（２，４−ジヒドロキシフェニル）−６−（２，４−ジメチルフェニル）−ｓ−トリアジン、２，４−ビス（４−ビフェニリル）−６−（２−ヒドロキシ−４−オクチルオキシカルボニルエチリデンオキシフェニル）−ｓ−トリアジン、２−フェニル−４−［２−ヒドロキシ−４−（３−第二ブチルオキシ−２−ヒドロキシプロピルオキシ）フェニル］−６−［２−ヒドロキシ−４−（３−第二アミルオキシ−２−ヒドロキシプロピルオキシ）フェニル］−ｓ−トリアジン、２，４−ビス（２，４−ジメチルフェニル）−６−［２−ヒドロキシ−４−（３−ベンジルオキシ−２−ヒドロキシ−プロピルオキシ）フェニル］−ｓ−トリアジン、２，４−ビス（２−ヒドロキシ−４−ｎ−ブチルオキシフェニル）−６−（２，４−ジ−ｎ−ブチルオキシフェニル）−ｓ−トリアジン、２，４−ビス（２，４−ジメチルフェニル）−６−［２−ヒドロキシ−４−（３−ノニルオキシ* −２−ヒドロキシ−プロピルオキシ）−５−α−クミルフェニル］−ｓ−トリアジン（* はオクチルオキシ基、ノニルオキシ基及びデシルオキシ基の混合物を表わす。）、メチレンビス｛２，４−ビス（２，４−ジメチルフェニル）−６−［２−ヒドロキシ−４−（３−ブチルオキシ−２−ヒドロキシプロポキシ）フェニル］−ｓ−トリアジン｝、３：５’位、５：５’位及び３：３’位において比率５：４：１で結合した、メチレン結合した二量体混合物、２，４，６−トリス（２−ヒドロキシ−４−イソオクチルオキシカルボニルイソプロピリデンオキシフェニル）−ｓ−トリアジン、２，４−ビス（２，４−ジメチルフェニル）−６−（２−ヒドロキシ−４−ヘキシルオキシ−５−α−クミルフェニル）−ｓ−トリアジン、２−（２，４，６−トリメチルフェニル）−４，６−ビス［２−ヒドロキシ−４−（３−ブチルオキシ−２−ヒドロキシ−プロピルオキシ）フェニル］−ｓ−トリアジン、２，４，６−トリス［２−ヒドロキシ−４−（３−第二ブチルオキシ−２−ヒドロキシプロピルオキシ）フェニル］−ｓ−トリアジン、４，６−ビス（２，４−ジメチルフェニル）−２−（２−ヒドロキシ−４−（３−ドデシルオキシ−２−ヒドロキシプロポキシ）フェニル）−ｓ−トリアジンと４，６−ビス（２，４−ジメチルフェニル）−２−（２���ヒドロキシ−４−（３−トリデシルオキシ−２−ヒドロキシプロポキシ）フェニル）−ｓ−トリアジンの混合物、チバ  スペシャルティ  ケミカルズ  コーポレーション（Ｃｉｂａ  Ｓｐｅｃｉａｌｔｙ  Ｃｈｅｍｉｃａｌｓ  Ｃｏｒｐｏｒａｔｉｏｎ）製のチヌヴィン（Ｔｉｎｕｖｉｎ）４００（登録商標）、４，６−ビス（２，４−ジメチルフェニル）−２−（２−ヒドロキシ−４−（３−（２−エチルヘキシルオキシ）−２−ヒドロキシプロポキシ）フェニル）−ｓ−トリアジン及び４，６−ジフェニル−２−（４−ヘキシルオキシ−２−ヒドロキシフェニル）ｓ−トリアジン。
【００１８】
成分（ｂ）の紫外線吸収剤又はその混合物の質量％は、都合良くは、本発明の組成物に、該組成物に基づいて、例えば約０．１質量％ないし約１０質量％、好ましくは約０．５質量％ないし約３質量％の量、含まれる。
【００１９】
好ましくは、成分（ｂ）は、下記の（Ａ）ないし（ＳＳ）から選択された一種又はそれより多くの化合物を含む：
（Ａ）２−（３’，５’−ジ第三ブチル−２’−ヒドロキシフェニル）−５−クロロベンゾトリアゾール、
（Ｂ）２−（３’，５’−ジ第三アミル−２’−ヒドロキシフェニル）ベンゾトリアゾール、
（Ｃ）２−（３’，５’−ビス（α，α−ジメチルベンジル）−２’−ヒドロキシフェニル）ベンゾトリアゾール、
（Ｄ）２−（３’−第三ブチル−２’−ヒドロキシ−５’−（２−オクチルオキシカルボニルエチル）フェニル）ベンゾトリアゾール、
（Ｅ）２，２’−メチレン−ビス［４−（１，１，３，３−テトラメチルブチル）−６−ベンゾトリアゾール−２−イルフェノール］、
（Ｆ）２−［３’−第三ブチル−５’−（２−メトキシカルボニルエチル）−２’−ヒドロキシフェニル］−２Ｈ−ベンゾトリアゾールとポリエチレングリコール３００とのエステル交換生成物、
（Ｇ）２−［２’−ヒドロキシ−３’−（α，α−ジメチルベンジル）−５’−（１，１，３，３−テトラメチルブチル）フェニル］ベンゾトリアゾール、
（Ｈ）５−トリフルオロメチル−２−（２−ヒドロキシ−３−α−クミル−５−第三オクチルフェニル）−２Ｈ−ベンゾトリアゾール、
（Ｉ）２−（２’−ヒドロキシ−５’−（２−ヒドロキシエチル）フェニル）ベンゾトリアゾール、
（Ｊ）２−（２’−ヒドロキシ−５’−（２−メタクリロイルオキシエチル）フェニル）ベンゾトリアゾール、
（Ｋ）２，４−ビス（２，４−ジメチルフェニル）−６−（２−ヒドロキシ−４−アルキルオキシフェニル）−１，３，５−トリアジン（アルキル基は、炭素原子数８のアルキル基の混合物である）（ＣＡＳ  Ｎｏｓ．１３７７５９−３８−７；８５０９９−５１−０；８５０９９−５０−９）、
（Ｌ）２，４−ビス（２，４−ジメチルフェニル）−６−（２−ヒドロキシ−４−オクチルオキシフェニル）−１，３，５−トリアジン（ＣＡＳ  Ｎｏ．２７２５−２２−６）、（Ｍ）２，４−ジフェニル−６−（２−ヒドロキシ−４−［α−エチルヘキサノイルオキシエチル］フェニル）−１，３，５−トリアジン、
（Ｎ）２，４−ビス（２−ヒドロキシ−４−ブチルオキシフェニル）−６−（２，４−ビス−ブチルオキシフェニル）−１，３，５−トリアジン、
（Ｏ）２，４，６−トリス（２−ヒドロキシ−４−［１−エトキシカルボニルエトキシ］フェニル）−１，３，５−トリアジン、
（Ｐ）トリス（２，４−ジヒドロキシフェニル）−１，３，５−トリアジンと、α−クロロプロピオン酸エステル混合物（炭素原子数７ないし９のアルコールの異性体混合物から製造されたもの）との反応生成物、
（Ｑ）２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、
（Ｒ）２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン、
（Ｓ）２−（２−ヒドロキシ−４−ヘキシルオキシフェニル）−４，６−ジフェニル−１，３，５−トリアジン、
（Ｔ）２−（３’−第三ブチル−５’−メチル−２’−ヒドロキシフェニル）−５−クロロ−ベンゾトリアゾール、
（Ｕ）２−（３’−第二ブチル−５’−第三ブチル−２’−ヒドロキシフェニル）ベンゾトリアゾール、
（Ｖ）２−（３’，５’−ジ第三ブチル−２’−ヒドロキシフェニル）ベンゾトリアゾール、
（Ｗ）２−（５’−第三オクチル−２’−ヒドロキシフェニル）ベンゾトリアゾール、
（Ｘ）２−（３’−ドデシル−５’−メチル−２’−ヒドロキシフェニル）ベンゾトリア
ゾール、
（Ｙ）２−（３’−第三ブチル−５’−（２−オクチルオキシカルボニルエチル）−２’−ヒドロキシフェニル）−５−クロロ−ベンゾトリアゾール、
（Ｚ）２−（５’−メチル−２’−ヒドロキシフェニル）ベンゾトリアゾール、
（ＡＡ）２−（５’−第三ブチル−２’−ヒドロキシフェニル）ベンゾトリアゾール、
（ＢＢ）２−（５’−［２−ヒドロキシエチル］−２’−ヒドロキシフェニル）ベンゾトリアゾール、
（ＣＣ）２−（５’−［２−メタクリロイルオキシエチル］−２’−ヒドロキシフェニル）ベンゾトリアゾール、
（ＤＤ）次式：
【化１】
2007511656.tif 000002
で表わされる化合物、
（ＥＥ）次式：
【化２】
2007511656.tif 000003
で表わされる化合物、
（ＦＦ）２−エチルヘキシル−ｐ−メトキシシンナメート（ＣＡＳ  Ｎｏ．５４６６−７７−３）、
（ＧＧ）２，４−ジヒドロキシベンゾフェノン、
（ＨＨ）２−ヒドロキシ−４−メトキシベンゾフェノン、
（ＩＩ）２−ヒドロキシ−４−ドデシルオキシベンゾフェノン、
（ＪＪ）２−ヒドロキシ−４−オクチルオキシベンゾフェノン、
（ＫＫ）２，２’−ジヒドロキシ−４−メトキシベンゾフェノン、
（ＬＬ）次式：
【化３】
2007511656.tif 000004
で表わされる化合物、
（ＭＭ）次式：
【化４】
2007511656.tif 000005
で表わされる化合物、
（ＮＮ）次式：
【化５】
2007511656.tif 000006
で表わされる化合物、
（ＯＯ）次式：
【化６】
2007511656.tif 000007
で表わされる化合物、
（ＰＰ）次式：
【化７】
2007511656.tif 000008
で表わされる化合物、
（ＱＱ）次式：
【化８】
2007511656.tif 000009
で表わされる化合物、
（ＲＲ）次式：
【化９】
2007511656.tif 000010
で表わされる化合物、
（ＳＳ）次式：
【化１０】
2007511656.tif 000011
で表わされる化合物。
最も好ましくは、成分（ｂ）の紫外線吸収剤は、２−（２−ヒドロキシフェニル）−２Ｈ−ベンゾトリアゾール、２−ヒドロキシベンゾフェノン及びトリス−アリール−ｏ−ヒドロキシフェニル−ｓ−トリアジンからなる群から選択された一種又はそれより多くの化合物を含む。
【００２０】
成分（ｃ）及び成分（ｄ）の立体障害性アミン安定剤：
本発明における成分（ｃ）及び成分（ｄ）の立体障害性アミン安定剤は、同様に定義さ
れる；即ち、それらは同様の構造的定義を有し、そして、それらの分子量により区別される。成分（ｃ）の低分子量安定剤は、例えば、２００ｇ／モルないし１０００ｇ／モルの分子量を有している。成分（ｄ）の高分子量安定剤は、例えば、１２００ｇ／モルないし１００００ｇ／モルの分子量を有している。
低分子量立体障害性アミンは、一般的に、個々のモノマー状化合物、又はその様な化合物の混合物である。高分子量立体障害性アミンは、一般的に、オリゴマー状又はポリマー状化合物である。
【００２１】
本発明における成分（ｃ）及び成分（ｄ）の立体障害性アミン安定剤は従来技術において周知であり、そして例えば、次式：
【化１１】
2007511656.tif 000012
［式中、
Ｇ1 及びＧ2 は独立して炭素原子数１ないし８のアルキル基を表わし、又は、一緒になってペンタメチレン基を表わし、
Ｚ1 及びＺ2 はそれぞれメチル基を表わし、又は、Ｚ1 及びＺ2 は一緒になって、エステル基、エーテル基、アミド基、アミノ基、カルボキシ基又はウレタン基により更に置換され得る結合部分を形成し、そして、
Ｅは水素原子、オキシル基、ヒドロキシル基、１個ないし８個の炭素原子を持つアルキル基、２個ないし８個の炭素原子を持つアルケニル基、炭素原子数５ないし１２のシクロアルキル基、炭素原子数６ないし１２のアリール基、炭素原子数１ないし１８のアルコキシ基、炭素原子数５ないし１２のシクロアルコキシ基、炭素原子数７ないし１５のアルアルコキシ基、炭素原子数６ないし１２のアリールオキシ基；−Ｏ−ＣＯ−ＯＺ3 基、−Ｏ−Ｓｉ（Ｚ4 ）3 基、−Ｏ−ＰＯ（ＯＺ5 ）2 基又は−Ｏ−ＣＨ2 −ＯＺ6 基（これらの式中、Ｚ3 、Ｚ4 、Ｚ5 及びＺ6 は水素原子、脂肪族部分、芳香脂肪族部分及び芳香族部分からなる群から選択されている。）を表わし、或いは、Ｅは−Ｏ−Ｔ−（ＯＨ）b 基又は置換されたアリール基を表わし、
Ｔは炭素原子数１ないし１８の直鎖状又は分岐鎖状アルキレン基、炭素原子数５ないし１８のシクロアルキレン基、炭素原子数５ないし１８のシクロアルケニレン基；フェニル基により又は、炭素原子数１ないし４のアルキル基１個又は２個により置換されたフェニル基により置換された炭素原子数１ないし４の直鎖状又は分岐鎖状アルキレン基を表わし、
ｂは１、２又は３を表わすが、但し、該ｂはＴにおける炭素原子数を越えることができず、そして、ｂが２又は３を表わす場合、それぞれのヒドロキシル基は、Ｔの異なる炭素原子に結合されている。］で表わされるものである。
【００２２】
成分（ｃ）及び成分（ｄ）に包含される低分子量類及び高分子量類の両立体障害性アミンの好ましい構造は、次式（Ａ）ないし（Ｒ）：
【化１２】
2007511656.tif 000013
【化１３】
2007511656.tif 000014
【化１４】
2007511656.tif 000015
【化１５】
2007511656.tif 000016
【化１６】
2007511656.tif 000017
［これらの式中、
Ｅは水素原子、オキシル基、ヒドロキシル基、１個ないし８個の炭素原子を持つアルキル基、２個ないし８個の炭素原子を持つアルケニル基、炭素原子数５ないし１２のシクロアルキル基、炭素原子数６ないし１２のアリール基、炭素原子数１ないし１８のアルコキシ基、炭素原子数５ないし１２のシクロアルコキシ基又は炭素原子数７ないし１５のアルアルコキシ基、或いは、−Ｏ−Ｔ−（ＯＨ）b 基又は置換されたアリール基を表わし、
Ｔは炭素原子数１ないし１８の直鎖状又は分岐鎖状アルキレン基、炭素原子数５ないし１８のシクロアルキレン基、炭素原子数５ないし１８のシクロアルケニレン基；フェニル基により又は、炭素原子数１ないし４のアルキル基１個又は２個により置換されたフェニ
ル基により置換された炭素原子数１ないし４の直鎖状又は分岐鎖状アルキレン基を表わし、
ｂは１、２又は３を表わすが、但し、該ｂはＴにおける炭素原子数を越えることができず、そして、ｂが２又は３を表わす場合、それぞれのヒドロキシル基は、Ｔの異なる炭素原子に結合されており、
Ｒは水素原子又はメチル基を表わし、
ｍは１ないし４を表わし、
ｍが１を表わす場合、
Ｒ2 は水素原子、炭素原子数１ないし１８のアルキル基又は、所望により、１個又はそれより多くの酸素原子により中断された前記アルキル基、炭素原子数２ないし１２のアルケニル基、炭素原子数６ないし１０のアリール基、炭素原子数７ないし１８のアルアルキル基、グリシジル基；脂肪族、脂環式又は芳香族カルボン酸の、或いはカルバミン酸の一価アシル基、好ましくは２個ないし１８個の炭素原子を有する脂肪族カルボン酸の、５個ないし１２個の炭素原子を有する脂環式カルボン酸の、或いは７個ないし１５個の炭素原子を有する芳香族カルボン酸のアシル基、或いは、次式：
【化１７】
2007511656.tif 000018
（式中、ｘは０又は１を表わす。）で表わされる基、次式：
【化１８】
2007511656.tif 000019
（式中、ｙは２ないし４を表わす。）で表わされる基を表わし、
ｍが２を表わす場合、
Ｒ2 は炭素原子数１ないし１２のアルキレン基、炭素原子数４ないし１２のアルケニレン基、キシリレン基；脂肪族、脂環式、芳香脂肪族又は芳香族ジカルボン酸の、或いはジカルバミン酸の二価アシル基、例えば、２個ないし１８個の炭素原子を有する脂肪族ジカルボン酸の、８個ないし１４個の炭素原子を有する脂環式又は芳香族ジカルボン酸の、或いは８個ないし１４個の炭素原子を有する脂肪族、脂環式又は芳香族ジカルバミン酸のアシル基、次式：
【化１９】
2007511656.tif 000020
（式中、Ｄ1 及びＤ2 は独立して水素原子、８個までの炭素原子を含むアルキル基、３，５−ジ第三ブチル−４−ヒドロキシベンジル基を含むアリール又はアルアルキル基を表わし、Ｄ3 は水素原子或いは、１８個までの炭素原子を含むアルキル又はアルケニル基を表わし、そして、ｄは０ないし２０を表わす。）で表わされる基を表わし、
ｍが３を表わす場合、
Ｒ2 は脂肪族、不飽和脂肪族、脂環式又は芳香族トリカルボン酸の三価アシル基を表わし、
ｍが４を表わす場合、
Ｒ2 は１，２，３，４−ブタンテトラカルボン酸、１，２，３，４−ブト−２−エン−テトラカルボン酸並びに、１，２，３，５−及び１，２，４，５−ペンタンテトラカルボン酸を含む飽和又は不飽和脂肪族或いは芳香族テトラカルボン酸の四価アシル基を表わし、
ｐは１、２又は３を表わし、
Ｒ3 は水素原子、炭素原子数１ないし１２のアルキル基、炭素原子数５ないし７のシクロアルキル基、炭素原子数７ないし９のアルアルキル基、炭素原子数２ないし１８のアルカノイル基、炭素原子数３ないし５のアルケノイル基又はベンゾイル基を表わし、
ｐが１を表わす場合、
Ｒ4 は水素原子、炭素原子数１ないし１８のアルキル基、炭素原子数５ないし７のシクロアルキル基；非置換又はシアノ基、カルボニル基又はカルバミド基により置換された炭素原子数２ないし８のアルケニル基；アリール基、アルアルキル基を表わし、或いは、Ｒ4 はグリシジル基、式−ＣＨ2 −ＣＨ（ＯＨ）−Ｚで表わされる基又は式−ＣＯ−Ｚ若しくは式−ＣＯＮＨ−Ｚで表わされる基（これらの式中、Ｚは水素原子、メチル基又はフェニル基を表わす。）を表わし；或いは、次式：
【化２０】
2007511656.tif 000021
又は次式：
【化２１】
2007511656.tif 000022
（式中、ｈは０又は１を表わす。）で表わされる基を表わし、
ｐが１を表わす場合、
Ｒ3 及びＲ4 は一緒になって炭素原子数４ないし６のアルキレン基又は２−オキソポリアルキレン基；脂肪族又は芳香族１，２−又は１，３−ジカルボン酸の環状アシル基を表わし得、
ｐが２を表わす場合、
Ｒ4 は直接結合又は、炭素原子数１ないし１２のアルキレン基、炭素原子数６ないし１２のアリーレン基、キシリレン基、−ＣＨ2 ＣＨ（ＯＨ）−ＣＨ2 −基又は基−ＣＨ2 ＣＨ（ＯＨ）−ＣＨ2 −Ｏ−Ｘ−Ｏ−ＣＨ2 ＣＨ（ＯＨ）−ＣＨ2 −（式中、Ｘは炭素原子数２ないし１０のアルキレン基、炭素原子数６ないし１５のアリーレン基又は炭素原子数６ないし１２のシクロアルキレン基を表わす。）を表わし；或いは、Ｒ3 がアルカノイル基、アルケノイル基又はベンゾイル基表わさないという条件において、Ｒ4 はまた脂肪族、脂環式又は芳香族ジカルボン酸の又は、ジカルバミン酸の二価アシル基を表わし得、又は、基−ＣＯ−を表わし得、或いは、
Ｒ4 は次式：
【化２２】
2007511656.tif 000023
（式中、Ｔ8 及びＴ9 は独立して水素原子、炭素原子数１ないし１８のアルキル基を表わし、又は、Ｔ8 及びＴ9 は一緒になって炭素原子数４ないし６のアルキレン基又は３−オキサペンタメチレン基を表わし、例えばＴ8 及びＴ9 は一緒になって３−オキサペンタメチレン基を表わす。）を表わし、
ｐが３を表わす場合、
Ｒ4 は２，４，６−トリアジニル基を表わし、
ｎは１又は２を表わし、
ｎが１を表わす場合、
Ｒ5 及びＲ’5 は独立して炭素原子数１ないし１２のアルキル基、炭素原子数２ないし１２のアルケニル基、炭素原子数７ないし１２のアルアルキル基を表わし、或いはＲ5 はまた水素原子を表わし、或いは、Ｒ5 及びＲ’5 は一緒になって炭素原子数２ないし８のアルキレン基又はヒドロキシアルキレン基又は炭素原子数４ないし２２のアシルオキシア
ルキレン基を表わし、
ｎが２を表わす場合、
Ｒ5 及びＲ’5 は一緒になって（−ＣＨ2 ）2 Ｃ（ＣＨ2 −）2 基を表わし、
Ｒ6 は水素原子、炭素原子数１ないし１２のアルキル基、アリル基、ベンジル基、グリシジル基又は炭素原子数２ないし６のアルコキシアルキル基を表わし、
ｎが１を表わす場合、
Ｒ7 は水素原子、炭素原子数１ないし１２のアルキル基、炭素原子数３ないし５のアルケニル基、炭素原子数７ないし９のアルアルキル基、炭素原子数５ないし７のシクロアルキル基、炭素原子数２ないし４のヒドロキシアルキル基、炭素原子数２ないし６のアルコキシアルキル基、炭素原子数６ないし１０のアリール基、グリシジル基；式−（ＣＨ2 ）t −ＣＯＯ−Ｑ又は式−（ＣＨ2 ）t −Ｏ−ＣＯ−Ｑ（これらの式中、ｔは１又は２を表わし、そしてＱは炭素原子数１ないし４のアルキル基又はフェニル基を表わす。）で表わされる基を表わし、或いは、
ｎが２を表わす場合、
Ｒ7 は炭素原子数２ないし１２のアルキレン基、炭素原子数６ないし１２のアリーレン基、基−ＣＨ2 ＣＨ（ＯＨ）−ＣＨ2 −Ｏ−Ｘ−Ｏ−ＣＨ2 ＣＨ（ＯＨ）−ＣＨ2 −（式中、Ｘは炭素原子数２ないし１０のアルキレン基、炭素原子数６ないし１５のアリーレン基又は炭素原子数６ないし１２のシクロアルキレン基を表わす。）を表わし、又は、基−ＣＨ2 ＣＨ（ＯＺ’）ＣＨ2 −（ＯＣＨ2 −ＣＨ（ＯＺ’）ＣＨ2 ）2 −（式中、Ｚ’は水素原子、炭素原子数１ないし１８のアルキル基、アリル基、ベンジル基、炭素原子数２ないし１２のアルカノイル基又はベンゾイル基を表わす。）を表わし、
Ｑ1 は−Ｎ（Ｒ8 ）−基又は−Ｏ−基を表わし；Ｅ7 は炭素原子数１ないし３のアルキレン基、基−ＣＨ2 −ＣＨ（Ｒ9 ）−Ｏ−（式中、Ｒ9 は水素原子、メチル基又はフェニル基を表わす。）、基−（ＣＨ2 ）3 −ＮＨ−又は直接結合を表わし、
Ｒ10は水素原子又は炭素原子数１ないし１８のアルキル基を表わし、
Ｒ8 は水素原子、炭素原子数１ないし１８のアルキル基、炭素原子数５ないし７のシクロアルキル基、炭素原子数７ないし１２のアルアルキル基、シアノエチル基、炭素原子数６ないし１０のアリール基、基−ＣＨ2 −ＣＨ（Ｒ9 ）−ＯＨ（式中、Ｒ9 は上で定義された意味を有する。）、次式：
【化２３】
2007511656.tif 000024
で表わされる基又は次式：
【化２４】
2007511656.tif 000025
（式中、Ｇ4 は炭素原子数２ないし６のアルキレン基又は炭素原子数６ないし１２のアリーレン基を表わす。）で表わされる基を表わし、又は、Ｒ8 は基−Ｅ7 −ＣＯ−ＮＨ−ＣＨ2 −ＯＲ10を表わし、
ポリマーの反復構造単位を示す式Ｆ（式中、Ｔ3 はエチレン基又は１，２−プロピレンを表わす。）は、アルキルアクリレート又はメタクリレートとのα−オレフィンのコポリマー、例えばエチレンとエチルアクリレートのコポリマーから誘導された繰り返し構造単位であり、そして前記式中、ｋは２ないし１００を表わし、
Ｔ4 は、ｐが１又は２を表わす場合のＲ4 における意味と同じ意味を有し、
Ｔ5 はメチル基を表わし、
Ｔ6 はメチル基又はエチル基を表わし、或いは、Ｔ5 及びＴ6 は一緒になってテトラメチレン基又はペンタメチレン基を表わし、例えばＴ5 及びＴ6 はそれぞれメチル基を表わし、
Ｍ及びＹは独立してメチレン基又はカルボニル基を表わし、そしてｎが２を表わす場合、Ｔ4 はエチレン基を表わし、
Ｔ7 はＲ7 における意味と同じ意味を表わし、そしてｎが２を表わす場合、Ｔ7 は例えばオクタメチレン基を表わし、
Ｔ10及びＴ11は独立して炭素原子数２ないし１２のアルキレン基を表わし、又は、Ｔ11は次式：
【化２５】
2007511656.tif 000026
で表わされる基を表わす。）を表わし、
Ｔ12はピペラジニル基、−ＮＲ11−（ＣＨ2 ）d ＮＲ11−基（式中、Ｒ11はＲ3 における意味と同じ意味を表わすか、或いは、更に次式：
【化２６】
2007511656.tif 000027
で表わされる基を表わし、又は次式：
【化２７】
2007511656.tif 000028
（式中、ａ、ｂ及びｃは独立して２又は３を表わし、そしてｆは０又は１を表わし、好ましくはａ及びｃはそれぞれ３を表わし、ｂは２を表わし、そしてｆは１を表わす。）で表わされる基を表わし、そして、
ｅは２、３又は４、好ましくは４を表わし、
Ｔ13はＲ2 における意味と同じ意味を表わすが、但し、Ｔ13は、ｎが１を表わす場合に、水素原子を表わし得ず、
Ｅ1 及びＥ2 は異なっており、それぞれ−ＣＯ−基又は−Ｎ（Ｅ5 ）−基（式中、Ｅ5 は水素原子、炭素原子数１ないし１２のアルキル基又は炭素原子数４ないし２２のアルコキシカルボニルアルキル基を表わす。）を表わし、好ましくはＥ1 は−ＣＯ−基を表わし、そしてＥ2 は−Ｎ（Ｅ5 ）−基を表わし、
Ｅ3 は水素原子、炭素原子数１ないし３０のアルキル基、フェニル基、ナフチル基；塩素原子により又は炭素原子数１ないし４のアルキル基により置換された前記フェニル基又は前記ナフチル基、或いは炭素原子数７ないし１２のフェニルアルキル基、或いは炭素原子数１ないし４のアルキル基により置換された前記フェニルアルキル基を表わし、
Ｅ4 は水素原子、炭素原子数１ないし３０のアルキル基、フェニル基、ナルチル基又は炭素原子数７ないし１２のフェニルアルキル基を表わし、或いは、
Ｅ3 及びＥ4 は一緒になって炭素原子数４ないし１７のポリメチレン基、又は炭素原子数１ないし４のアルキル基、例えばメチル基４個までにより置換された前記ポリメチレン基を表わし、
Ｅ6 は脂肪族又は芳香族四価基を表わし、
式（Ｎ）のＲ2 は、ｍが１を表わす場合に先に定義された意味を表わし、
Ｇ1 は直接結合、炭素原子数１ないし１２のアルキレン基、フェニレン基又は−ＮＨ−Ｇ’−ＮＨ−基（式中、Ｇ’は炭素原子数１ないし１２のアルキレン基を表わす。）を表わす。］を包含し、
或いは、
前記立体障害性アミン化合物は次式Ｉ、ＩＩ、ＩＩＩ、ＩＶ、Ｖ、ＶＩ、ＶＩＩ、ＶＩＩＩ、ＩＸ、Ｘ又はＸＩ：
【化２８】
2007511656.tif 000029
【化２９】
2007511656.tif 000030
【化３０】
2007511656.tif 000031
【化３１】
2007511656.tif 000032
［式中、
Ｅ1 、Ｅ2 、Ｅ3 及びＥ4 は独立して炭素原子数１ないし４のアルキル基を表わし、又はＥ1 及びＥ2 は独立して炭素原子数１ないし４のアルキル基を表わし、そしてＥ3 及びＥ4 は一緒になってペンタメチレン基を表わし、又はＥ1 及びＥ2 は、並びにＥ3 及びＥ4 は、それぞれ一緒になってペンタメチレン基を表わし、
Ｅ’は水素原子、オキシル基、ヒドロキシル基、１個ないし８個の炭素原子を持つアルキル基、２個ないし８個の炭素原子を持つアルケニル基、炭素原子数５ないし１２のシクロアルキル基、炭素原子数６ないし１２のアリール基、炭素原子数１ないし１８のアルコ
キシ基、炭素原子数５ないし１２のシクロアルコキシ基又は炭素原子数７ないし１５のアルアルコキシ基、或いは、−Ｏ−Ｔ−（ＯＨ）b 基又は置換されたアリール基を表わし、
Ｔ及びｂは上記に定義された通りであり、
Ｒ2 は水素原子又は炭素原子数１ないし１２の直鎖状又は分岐鎖状アルキル基を表わし、
Ｒ3 は炭素原子数１ないし８のアルキレン基を表わし、或いはＲ3 は−ＣＯ−基、−ＣＯ−Ｒ4 −基、−ＣＯＮＲ2 −基又は−ＣＯ−ＮＲ2 −Ｒ4 −基を表わし、
Ｒ4 は炭素原子数１ないし８のアルキレン基を表わし、
Ｒ5 は水素原子、炭素原子数１ないし１２の直鎖状又は分岐鎖状アルキル基を表わし、又は、次式：
【化３２】
2007511656.tif 000033
で表わされる基を表わし、或いは、
Ｒ4 がエチレン基を表わす場合、２個のＲ5 メチル置換基は、トリアジン橋かけ基−Ｎ（Ｒ5 ）−Ｒ4 −Ｎ（Ｒ5 ）−がピペラジン−１，４−ジイル部分を表わすよう直接結合により結合され得、
Ｒ6 は炭素原子数２ないし８のアルキレン基を表わし、又はＲ6 は次式；
【化３３】
2007511656.tif 000034
で表わされる基を表わすが、但し、Ｙは、Ｒ6 が上記構造を表わす場合、−ＯＨ基を表わさず、
Ａは−Ｏ−基又は−ＮＲ7 −基（式中、
Ｒ7 は水素原子、炭素原子数１ないし１２の直鎖状又は分岐鎖状アルキル基を表わし、又はＲ7 は次式：
【化３４】
2007511656.tif 000035
で表わされる基を表わす。）を表わし、
Ｔはフェノキシ基、炭素原子数１ないし４のアルキル基１個又は２個により置換されたフェノキシ基、炭素原子数１ないし８のアルコキシ基又は−Ｎ（Ｒ2 ）2 基（但し、式中、Ｒ2 は水素原子を表わさない。）を表わし、或いはＴは次式：
【化３５】
2007511656.tif 000036
で表わされる基を表わし、
Ｘは−ＮＨ2 基、−ＮＣＯ基、−ＯＨ基、−Ｏ−グリシジル基又は−ＮＨＮＨ2 基を表わし、そして、
Ｙは−ＯＨ基、−ＮＨ2 基、−ＮＨＲ2 基（式中、Ｒ2 は水素原子を表わさない。）を表わし、或いはＹは−ＮＣＯ基、−ＣＯＯＨ基、オキシラニル基、−Ｏ−グリシジル基又は−Ｓｉ（ＯＲ2 ）3 を表わし、或いは組み合わせ基Ｒ3 −Ｙ−は−ＣＨ2 ＣＨ（ＯＨ）Ｒ2 基（式中、Ｒ2 はアルキル基又は、酸素原子１個ないし４個により中断された前記アルキル基を表わす。）を表わし、或いは基Ｒ3 −Ｙ−は−ＣＨ2 ＯＲ2 基を表わす。］で表わされる化合物であり、
或いは
前記立体障害性アミン化合物はＮ，Ｎ’，Ｎ”’−トリス｛２，４−ビス［（１−ヒドロカルビルオキシ−２，２，６，６−テトラメチルピペリジン−４−イル）アルキルアミノ］−ｓ−トリアジン−６−イル｝−３，３’−エチレンジイミノジプロプルアミン；Ｎ，Ｎ’，Ｎ”−トリス｛２，４−ビス［（１−ヒドロカルビルオキシ−２，２，６，６−テトラメチルピペリジン−４−イル）アルキルアミノ］−ｓ−トリアジン−６−イル｝−３，３’−エチレンジイミノジプロプルアミン、並びに次式Ｉ、ＩＩ、ＩＩＡ及びＩＩＩ：
Ｒ1 ＮＨ−ＣＨ2 ＣＨ2 ＣＨ2 ＮＲ2 ＣＨ2 ＣＨ2 ＮＲ3 ＣＨ2 ＣＨ2 ＣＨ2 ＮＨＲ4 
（Ｉ）
Ｔ−Ｅ1 −Ｔ1               （ＩＩ）
Ｔ−Ｅ1                     （ＩＩＡ）
Ｇ−Ｅ1 −Ｇ−Ｅ1 −Ｇ2     （ＩＩＩ）
により記載される橋かけ誘導体の混合物を表わし、
前記式Ｉで表わされるテトラアミンにおいて、
Ｒ1 及びＲ2 はｓ−トリアジン部分Ｅを表わし、そしてＲ3 及びＲ4 の一方はｓ−トリアジン部分Ｅを表わし、Ｒ3 及びＲ4 の他方は水素原子を表わし、
Ｅは次式：
【化３６】
2007511656.tif 000037
で表わされる基を表わし、
Ｅ’はヒドロカルビルオキシ基、好ましくは−ＯＲ基（式中、Ｒはメチル基、プロピル基、シクロヘキシル基又はオクチル基を表わす。）を表わし、
Ｒ5 は炭素原子数１ないし１２のアルキル基を表わし、
前記式ＩＩ又はＩＩＡで表わされる化合物において、Ｒがプロピル基、シクロヘキシル基又はオクチル基を表わす場合、
Ｔ及びＴ1 はそれぞれ、式Ｉにおいて定義されたものと同じＲ1 ないしＲ4 により置換されたテトラアミンを表わし、
（１）それぞれのテトラアミンにおけるｓ−トリアジン部分Ｅの１個は、２個のテトラアミンＴ及びＴ1 の間の橋を形成する基Ｅ1 により置換されており、
Ｅ1 は次式：
【化３７】
2007511656.tif 000038
で表わされる基を表わし、或いは、
（２）基Ｅ1 は、テトラアミンのＥ部分の２個が１個のＥ1 基により置換されている式ＩＩＡにおける場合と同様に同一のテトラアミンＴにおいて両閉鎖端を有し得、或いは、
（３）テトラアミンＴの３個のｓ−トリアジン置換基は全て、１個のＥ1 がＴ及びＴ1 に結合し且つ第二のＥ1 がテトラアミンＴにおける両閉鎖端を有するよう、Ｅ1 であり得、
Ｌはプロパンジイル基、シクロヘキサンジイル基又はオクタンジイル基を表わし、
前記式ＩＩＩで表わされる化合物において、
Ｇ、Ｇ1 及びＧ2 はそれぞれ、前記式Ｉにおいて定義されたＲ1 ないしＲ4 により置換されたテトラアミンを表わし、但し、ＧとＧ1 の間に橋が存在し、且つＧ1 とＧ2 の間に第二の橋が存在するようＧ及びＧ2 はそれぞれ、Ｅ1 により置換されたｓ−トリアジン部分Ｅのうち１個を有し、そしてＧ1 はＥ1 により置換された前記トリアジン部分Ｅ２個を有し、
前記混合物は好ましくは、２，４−ビス（１−ヒドロカルビルオキシ−２，２，６，６−テトラメチルピペリジン−４−イル）ブチルアミノ］−６−クロロ−ｓ−トリアジン２ないし４当量をＮ，Ｎ’−ビス（３−アミノプロピル）エチレンジアミン１当量と反応さ
せることにより製造され、
或いは、
前記立体障害性アミンは次式ＩＩＩｂ：
【化３８】
2007511656.tif 000039
［式中、
指数ｎは１ないし１５の範囲を表わし、
Ｒ12は炭素原子数２ないし１２のアルキレン基、炭素原子数４ないし１２のアルケニレン基、炭素原子数５ないし７のシクロアルキレン基、炭素原子数５ないし７のシクロアルキレンジ（炭素原子数１ないし４のアルキレン）基、炭素原子数１ないし４のアルキレンジ（炭素原子数５ないし７のシクロアルキレン）基、フェニレンジ（炭素原子数１ないし４のアルキレン）基、或いは；１，４−ピペラジンジイル基、−Ｏ−基又は＞Ｎ−Ｘ1 基（式中、Ｘ1 は炭素原子数１ないし１２のアシル基を表わすか、又は、水素原子以外の以下で与えられたＲ14の定義の一つを有する。）又は（炭素原子数１ないし１２のアルコキシ）カルボニル基により中断された炭素原子数４ないし１２のアルキレン基を表わし、或いは、Ｒ12は下記式（Ｉｂ’）又は（Ｉｃ’）：
【化３９】
2007511656.tif 000040
表わされる基を表わし、
これらの式中、ｍは２又は３を表わし、
Ｘ2 は炭素原子数１ないし１８のアルキル基、非置換又は炭素原子数１ないし４のアルキル基１個、２個若しくは３個により置換された炭素原子数５ないし１２のシクロアルキル基；非置換又は炭素原子数１ないし４のアルキル基若しくは炭素原子数１ないし４のアルコキシ基１個、２個若しくは３個により置換されたフェニル基；非置換又は炭素原子数１ないし４のアルキル基１個、２個若しくは３個によりフェニル基が置換された炭素原子数７ないし９のフェニルアルキル基を表わし、そして、
基Ｘ3 は互いに独立して炭素原子数２ないし１２のアルキレン基を表わし、
Ｒ13、Ｒ14及びＲ15は同一又は異なり、水素原子、炭素原子数１ないし１８のアルキル基、非置換又は炭素原子数１ないし４のアルキル基１個、２個若しくは３個により置換された炭素原子数５ないし１２のシクロアルキル基；炭素原子数３ないし１８のアルケニル基、非置換又は炭素原子数１ないし４のアルキル基若しくは炭素原子数１ないし４のアルコキシ基１個、２個若しくは３個により置換されたフェニル基；非置換又は炭素原子数１ないし４のアルキル基１個、２個若しくは３個によりフェニル基が置換された炭素原子数７ないし９のフェニルアルキル基；テトラヒドロフルフリル基、或いは、−ＯＨ基、炭素原子数１ないし８のアルコキシ基、ジ（炭素原子数１ないし４のアルキル）アミノ基又は次式（Ｉｅ’）：
【化４０】
2007511656.tif 000041
（式中、Ｙは−Ｏ−基、−ＣＨ2 −基、−ＣＨ2 ＣＨ2 −基又は＞Ｎ−ＣＨ3 基を表わす。）で表わされる基により２位、３位又は４位が置換された炭素原子数２ないし４のアルキル基を表わし、又は、−Ｎ（Ｒ14）（Ｒ15）は更に前記式（Ｉｅ’）で表わされる基を表わし、
基Ａは互いに独立して−ＯＲ13基、−Ｎ（Ｒ14）（Ｒ15）基又は次式（ＩＩＩｄ）：
【化４１】
2007511656.tif 000042
（式中、Ｘは−Ｏ−基又は＞ＮＲ16基を表わす。）で表わされる基を表わし、
Ｒ16は水素原子、炭素原子数１ないし１８のアルキル基、炭素原子数３ないし１８のアルケニル基、非置換又は炭素原子数１ないし４のアルキル基１個、２個若しくは３個により置換された炭素原子数５ないし１２のシクロアルキル基；非置換又は炭素原子数１ないし４のアルキル基１個、２個若しくは３個によりフェニル基が置換された炭素原子数７ないし９のフェニルアルキル基；テトラヒドロフルフリル基、次式（ＩＩＩｆ）：
【化４２】
2007511656.tif 000043
で表わされる基或いは、−ＯＨ基、炭素原子数１ないし８のアルコキシ基、ジ（炭素原子数１ないし４のアルキル）アミノ基又は式（Ｉｅ’）で表わされる基により２位、３位又は４位が置換された炭素原子数２ないし４のアルキル基を表わし、
Ｒ11はＲ16のために与えられた定義の一つを有し、そして、
基Ｂは互いに独立してＡのために与えられた定義の一つを有する。］で表わされる化合
物である。
【００２３】
アルキル基は直鎖状又は分岐鎖状であり、そして例えば、メチル基、エチル基、ｎ−プロピル基、ｎ−ブチル基、第二ブチル基、第三ブチル基、ｎ−ヘキシル基、ｎ−オクチル基、２−エチルヘキシル基、ｎ−ノニル基、ｎ−デシル基、ｎ−ウンデシル基、ｎ−ドデシル基、ｎ−トリデシル基、ｎ−テトラデシル基、ｎ−ヘキサデシル基又はｎ−オクタデシル基である。
シクロアルキル基はシクロペンチル基及びシクロヘキシル基を含み、典型的なシクロアルケニル基はシクロヘキセニル基を含み、そして典型的なアルアルキル基はベンジル基、α−メチルベンジル基、α，α−ジメチルベンジル基又はフェネチル基を含む。
Ｒ2 がカルボン酸の一価アシル基を表わすとき、それは例えば、酢酸、ステアリン酸、サリチル酸、安息香酸又はβ−（３，５−ジ第三ブチル−４−ヒドロキシフェニル）プロピオン酸のアシル基である。
Ｒ2 がジカルボン酸の二価アシル基を表わすとき、それは例えば、蓚酸、アジピン酸、コハク酸、スベリン酸、セバシン酸、フタル酸ジブチルマロン酸、ジベンジルマロン酸又はブチル（３，５−ジ第三ブチル−４−ヒドロキシベンジル）マロン酸、或いは、ビシクロヘプテンジカルボン酸のアシル基を表わし、スクシネート、セバケート、フタレート及びイソフタレートが具体例である。
Ｒ2 がジカルバミン酸の二価アシル基を表わすとき、それは例えば、ヘキサメチレンジカルバミン酸の又は２，４−トルイレンジカルバミン酸のアシル基を表わす。
【００２４】
成分（ｉ）及び成分（ｉｉ）の立体障害性アルコキシアミン安定剤は従来技術において周知であり、また、Ｎ−アルコキシ立体障害性アミン及びＮＯＲ立体障害性アミン又はＮＯＲ立体障害性アミン光安定剤又はＮＯＲ  ＨＡＬＳとしても知られている。
それらは、例えば、米国特許第５００４７７０号明細書、同第５２０４４７３号明細書、同第５０９６９５０号明細書、同第５３００５４４号明細書、同第５１１２８９０号明細書、同第５１２４３７８号明細書、同第５１４５８９３号明細書、同第５２１６１５６号明細書、同第５８４４０２６号明細書、同第６１１７９９５号明細書、同第６２７１３７７号明細書並びに、２０００年２月１７日に提出された米国特許出願第０９／５０５５２９号明細書、２００１年２月２７日に提出された米国特許出願第０９／７９４７１０号明細書、２０００年１１月１６日に提出された米国特許出願第０９／７１４７１７号明細書、１９９９年１１月３日に提出された米国特許出願第０９／５０２２３９号明細書及び２００１年８月１５日に提出された米国特許出願第６０／３１２５１７号明細書に開示されている。これらの特許及び出願の関連する開示は、参照として本明細書に取り込まれている。
上記米国特許第６２７１３７７号明細書、２０００年２月１７日に提出された米国特許出願第０９／５０５５２９号明細書及び２００１年２月２７日に提出された米国特許出願第０９／７９４７１０号明細書には、立体障害性ヒドロキシアルコキシアミン安定剤が開示されている。本発明の目的のために、前記立体障害性ヒドロキシアルコキシアミン安定剤は立体障害性アルコキシアミン安定剤の下位群であり、そして本発明における成分（ｉ）及び成分（ｉｉ）の一部であると考えられる。立体障害性ヒドロキシアルコキシアミン安定剤はまた、Ｎ−ヒドロキシアルコキシ立体障害性アミン又はＮＯＲｏｌ  ＨＡＬＳとしても知られている。
【００２５】
好ましい低分子量立体障害性アミン光安定剤又はその混合物は、
４−ヒドロキシ−２，２，６，６−テトラメチルピペリジン、
１−アリル−４−ヒドロキシ−２，２，６，６−テトラメチルピペリジン、
１−ベンジル−４−ヒドロキシ−２，２，６，６−テトラメチルピペリジン、
ビス（２，２，６，６−テトラメチル−４−ピペリジル）セバケート、
ビス（２，２，６，６−テトラメチル−４−ピペリジル）スクシネート、
ビス（１，２，２，６，６−ペンタメチル−４−ピペリジル）セバケート、
ビス（１−オクチルオキシ−２，２，６，６−テトラメチル−４−ピペリジル）セバケート、
ビス（１，２，２，６，６−ペンタメチル−４−ピペリジル）ｎ−ブチル−３，５−ジ第三ブチル−４−ヒドロキシベンジルマロネート、
トリス（２，２，６，６−テトラメチル−４−ピペリジル）ニトリロトリアセテート、
テトラキス（２，２，６，６−テトラメチル−４−ピペリジル）−１，２，３，４−ブタンテトラカルボキシレート、
１，１’−（１，２−エタンジイル）−ビス（３，３，５，５−テトラメチルピペラジノン）、
４−ベンゾイル−２，２，６，６−テトラメチルピペリジン、
４−ステアリルオキシ−２，２，６，６−テトラメチルピペリジン、
ビス（１，２，２，６，６−ペンタメチル−４−ピペリジル）２−ｎ−ブチル−２−（２−ヒドロキシ−３，５−ジ第三ブチルベンジル）マロネート、
３−ｎ−オクチル−７，７，９，９−テトラメチル−１，３，８−トリアザスピロ［４．５］デカン−２，４−ジオン、
ビス（１−オクチルオキシ−２，２，６，６−テトラメチル−４−ピペリジル）セバケート、
ビス（１−オクチルオキシ−２，２，６，６−テトラメチル）スクシネート、
８−アセチル−３−ドデシル−７，７，９，９−テトラメチル−１，３，８−トリアザスピロ［４．５］デカン−２，４−ジオン、
３−ドデシル−１−（２，２，６，６−テトラメチル−４−ピペリジル）ピロリジン−２，５−ジオン、
３−ドデシル−１−（１，２，２，６，６−ペンタメチル−４−ピペリジル）ピロリジン−２，５−ジオン、
４−ヘキサデシルオキシ−及び４−ステアリルオキシ−２，２，６，６−テトラメチルピペリジンの混合物、
Ｎ−（２，２，６，６−テトラメチル−４−ピペリジル）−ｎ−ドデシルスクシンイミド、
Ｎ−（１，２，２，６，６−ペンタメチル−４−ピペリジル）−ｎ−ドデシルスクシンイミド、
２−ウンデシル−７，７，９，９−テトラメチル−１−オキサ−３，８−ジアザ−４−オキソスピロ［４．５］デカン、
１，１−ビス（１，２，２，６，６−ペンタメチル−４−ピペリジルオキシカルボニル）−２−（４−メトキシフェニル）エテン、
Ｎ，Ｎ’−ビスホルミル−Ｎ，Ｎ’−ビス（２，２，６，６−テトラメチル−４−ピペリジル）ヘキサメチレンジアミン、並びに
４−メトキシメチレンマロン酸と１，２，２，６，６−ペンタメチル−４−ヒドロキシピペリジンとのジエステル
からなる群からの少なくとも１種から選択されたものである。
【００２６】
最も好ましい成分（ｃ）の低分子量立体障害性アミン光安定剤は、
４−ヒドロキシ−２，２，６，６−テトラメチルピペリジン、
１−アリル−４−ヒドロキシ−２，２，６，６−テトラメチルピペリジン、
１−ベンジル−４−ヒドロキシ−２，２，６，６−テトラメチルピペリジン、
ビス（２，２，６，６−テトラメチル−４−ピペリジル）セバケート、
ビス（２，２，６，６−テトラメチル−４−ピペリジル）スクシネート、
ビス（１，２，２，６，６−ペンタメチル−４−ピペリジル）セバケート、
ビス（１−オクチルオキシ−２，２，６，６−テトラメチル−４−ピペリジル）セバケート、
テトラキス（２，２，６，６−テトラメチル−４−ピペリジル）−１，２，３，４−ブタンテトラカルボキシレート、
４−ベンゾイル−２，２，６，６−テトラメチルピペリジン、
４−ステアリルオキシ−２，２，６，６−テトラメチルピペリジン、
ビス（１−オクチルオキシ−２，２，６，６−テトラメチル−４−ピペリジル）セバケート、
ビス（１−オクチルオキシ−２，２，６，６−テトラメチル）スクシネート、
４−ヘキサデシルオキシ−及び４−ステアリルオキシ−２，２，６，６−テトラメチルピペリジンの混合物、
Ｎ−（２，２，６，６−テトラメチル−４−ピペリジル）−ｎ−ドデシルスクシンイミド、
Ｎ−（１，２，２，６，６−ペンタメチル−４−ピペリジル）−ｎ−ドデシルスクシンイミド、
１，１−ビス（１，２，２，６，６−ペンタメチル−４−ピペリジルオキシカルボニル）−２−（４−メトキシフェニル）エテン、
Ｎ，Ｎ’−ビスホルミル−Ｎ，Ｎ’−ビス（２，２，６，６−テトラメチル−４−ピペリジル）ヘキサメチレンジアミン、並びに
４−メトキシメチレンマロン酸と１，２，２，６，６−ペンタメチル−４−ヒドロキシピペリジンとのジエステル
からなる群から選択されたものである。
【００２７】
最も好ましい成分（ｄ）の高分子量立体障害性アミン光安定剤は、
Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンとの直鎖状又は環状縮合物［特に、シマソルブ（ＣＨＩＭＡＳＳＯＲＢ）９４４（登録商標）］、
Ｎ，Ｎ’−ビス（２，２，６，６−テトラメチル−４−ピペリジル）ヘキサメチレンジアミンと４−モルホリノ−２，６−ジクロロ−１，３，５−トリアジンとの直鎖状又は環状縮合物［特に、シアソルブ（ＣＹＡＳＯＲＢ）ＵＶ−３３４６（登録商標）］、
Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンとの縮合生成物、
Ｎ，Ｎ’−ビス（２，２，６，６−テトラメチル−４−ピペリジル−１，６−ヘキサンジアミンとモルホリン−２，４，６−トリクロロ−１，３，５−トリアジンとのポリマーの、メチル化された反応生成物［シアソルブ（ＣＹＡＳＯＲＢ）ＵＶ−３５２９（登録商標）］、
Ｎ，Ｎ’−ビス（２，２，６，６−テトラメチル−４−ピペリジル−１，６−ヘキサンジアミンと２，４，６−トリクロロ−１，３，５−トリアジンとのポリマーの、Ｎ−ブチル−１−ブタナミン及びＮ−ブチル−２，２，６，６−テトラメチル−４−ピペリジナミンとの反応生成物［シマソルブ（ＣＨＩＭＡＳＳＯＲＢ）２０２０（登録商標）］、
Ｎ，Ｎ”−１，２−エタンジイルビス−１，３−プロパンジアミンと２，４，６−トリクロロ−１，３，５−トリアジンとのポリマーの、Ｎ−ブチル−２，２，６，６−テトラメチル−４−ピペリジナミンとの反応生成物［ウヴァソルブ（ＵＶＡＳＯＲＢ  ＨＡ８８（登録商標）］、
β，β，β’，β’−テトラメチル−２，４，８，１０−テトラオキサスピロ［５．５］ウンデカン−３，９−ジエタノールの、１，２，３，４−ブタンテトラカルボン酸１，２，２，６．６−ペンタメチル−４−ピペリジニルエステルとのポリマー［ＡＤＫスタブラ（ＳＴＡＢ）ＬＡ６３（登録商標）］、
Ｎ，Ｎ”’−１，２−エタンジイルビス［Ｎ−［３−［［４，６−ビス［ブチル（１，２，２，６，６−ペンタメチル−４−ピペリジニル）アミノ］−１，３，５−トリアジン−２−イル］アミノ］プロピル］−Ｎ’，Ｎ”−ジブチル−Ｎ’，Ｎ”−ビス（１，２，
２，６，６−ペンタメチル−４−ピペリジニル）−１，３，５−トリアジン−２，４，６−トリアミン［シマソルブ（ＣＨＩＭＡＳＳＯＲＢ）１１９（登録商標）］、
１，２，３，４−ブタンテトラカルボン酸−β，β，β’，β’−テトラメチル−２，４，８，１０−テトラオキサスピロ［５．５］ウンデカン−３，９−ジエタノールコポリマーの、２，２，６．６−ペンタメチル−４−ピペリジニルエステル［ＡＤＫスタブラ（ＳＴＡＢ）ＬＡ６８（登録商標）］、
Ｎ，Ｎ’−ビス（２，２，６，６−テトラメチル−４−ピペリジニル−１，６−ヘキサンジアミンと、２，４−ジクロロ−６−（４−モルホリニル）−１，３，５−トリアジンとのポリマー［シアソルブ（ＣＹＡＳＯＲＢ）ＵＶ−３３４６（登録商標）］、
からなる群の少なくとも１種の化合物から選択されたものである。
【００２８】
成分（ｃ）と成分（ｄ）とは合計して、都合良くは、ポリマー基材（ａ）に基づいて、約０．２質量％ないし約８質量％、好ましくは、例えば、約０．２質量％ないし約３質量％の量、本発明の組成物中に含まれる。
成分（ｃ）及び成分（ｄ）は、例えば、約３：１ないし約１：３、又は約２：１ないし約１：２の成分（ｃ）：成分（ｄ）の質量比で用いられる。
成分（ｂ）の紫外線吸収剤と、成分（ｃ）及び成分（ｄ）の合計質量との質量比は、例えば、約３：１ないし約１：３、又は約２：１ないし約１：２である。
【００２９】
成分（ｅ）の顔料：
本発明組成物において使用される顔料は、ピグメントブラック（Ｐｉｇｍｅｎｔ  Ｂｌａｃｋ）７、ピグメントブラック１１、ピグメントブラック１２、ピグメントブラック２６、ピグメントブラック２７、ピグメントブラック２８、ピグメントブラック３０、ピグメントブルー（Ｐｉｇｍｅｎｔ  Ｂｌｕｅ）７、ピグメントブルー１５．１、ピグメントブルー１５．３、ピグメント１５：４、ピグメント１５：２、ピグメントブルー２８、ピグメントブルー２９、ピグメントブルー３６、ピグメントブルー６０、ピグメントブラウン（Ｐｉｇｍｅｎｔ  Ｂｒｏｗｎ）１１、ピグメントブラウン２３、ピグメントブラウン２４、ピグメントブラウン３３、ピグメントブラウン３５、ピグメントグリーン（Ｐｉｇｍｅｎｔ  Ｇｒｅｅｎ）１７、ピグメントグリーン２６、ピグメントグリーン３６、ピグメントグリーン５０、ピグメントグリーン７、ピグメントレッド（Ｐｉｇｍｅｎｔ  Ｒｅｄ）１０４、ピグメントレッド１１０、ピグメントレッド１２２、ピグメントレッド１０１、ピグメントレッド１７８、ピグメントレッド２０２、ピグメントレッド２５４、ピグメントレッド１４９、ピグメントレッド１０８、ピグメントバイオレット（Ｐｉｇｍｅｎｔ  Ｖｉｏｌｅｔ）１４、ピグメントバイオレット１５、ピグメントバイオレット１６、ピグメントバイオレット１９、ピグメントバイオレット２３、ピグメントバイオレット２９、ピグメントバイオレット３７、ピグメントバイオレット４７、ピグメントイエロー（Ｐｉｇｍｅｎｔ  Ｙｅｌｌｏｗ）３７、ピグメントバイオレット４８、ピグメントイエロー５３、ピグメントイエロー１１０、ピグメントイエロー１１９、ピグメントイエロー１６１、ピグメントイエロー１６２、ピグメントイエロー１６３、ピグメントイエロー１６４、ピグメントイエロー１８４、ピグメントイエロー１９９、ピグメントイエロー２１５、ピグメントイエロー３４、ピグメントイエロー３５、ピグメントオレンジ（Ｐｉｇｍｅｎｔ  Ｏｒａｎｇｅ）６１、クロモタールイエロー（Ｃｈｒｏｍｏｔｈａｌ  Ｙｅｌｌｏｗ）３８２ＥＯＢ、ピグメントオレンジ２０、ピグメントホワイト（Ｐｉｇｍｅｎｔ  Ｗｈｉｔｅ）２１、ピグメントホワイト２２、ピグメントホワイト４、ピグメントホワイト５、ピグメントホワイト７及びピグメントホワイト６からなる群から取得された如何なる顔料又は顔料混合物であってもよい。
【００３０】
好ましくは、本発明の顔料又は顔料混合物は、ピグメントホワイト６、ピグメントブラック７、ピグメントレッド１０１、ピグメントイエロー１８４、ピグメントブラウン２４、ピグメントブルー１５．１、ピグメントブルー１５．３、ピグメントブルー７、ピグメ
ントイエロー２１５、ピグメントイエロー１１０、クロモタールイエロー３８２ＥＯＢ（チバ  スペシャルティ  ケミカルズ  コーポレーションから入手可能）、ピグメントレッド２０２、ピグメントバイオレット１９、ピグメントレッド１４９、ピグメントレッド１２２、ピグメントイエロー１１９及びピグメントブラック２７からなる群から選択されたものである。
最終生成物において使用される顔料の合計質量は、使用される顔料混合物及び望まれる最終色に依存する。好ましくは、組成物に基づく質量％は、約０．０１％から約４％まで変動する。最も好ましくは、組成物に基づく質量％は、約０．０５％から約３％まで変動する。
好ましくは、前記組成物は、カーボンブラックではない少なくとも一種の顔料又は二酸化チタンを含む。
【００３１】
成分（ｆ）のカーボンブラック：
成分（ｆ）のカーボンブラックを、所望により添加することができる。好ましくは、カーボンブラックは、都合良くは、約０．００１％ないし約２％（前記組成物に基づく質量％）の量、本発明の組成物に含まれる。最も好ましくは、前記カーボンは、前記組成物に基づいて、約０．００１質量％ないし約０．０８質量％の量、本発明の組成物に含まれる。
本発明の組成物は、フェンス、デッキ、屋外用家具、人造石、プランター、コンテナー、ボックス、貯蔵用ビン、ウィンドウトリム、装飾サイディング、ウィンドウボックス、メイルボックス及びトランスポーテイションを含む屋外用途において使用される。
本明細書中に記載された安定剤を含む発泡されたポリスチレンは、成形品、回転成形品、射出成形品、ブロー成形品、単層−及び多層フィルム、押し出された異形材、表面コーティング等の製造のために使用することができる。
得られた、本発明の安定化され顔料着色されたポリスチレン組成物は、所望により、例えば、以下に列挙する材料又はそれらの混合物のような慣用の添加剤約０．０１％ないし約５％（前記組成物に基づく質量％）を更に含み得る。
【００３２】
１．酸化防止剤
１．１．アルキル化モノフェノール
例えば２，６−ジ第三ブチル−４−メチルフェノール、２−第三ブチル−４，６−ジメチルフェノール、２，６−ジ第三ブチル−４−エチルフェノール、２，６−ジ第三ブチル−４−ｎ−ブチルフェノール、２，６−ジ第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ第三ブチル−４−メトキシメチルフェノール、直鎖状又は側鎖が分岐しているノニルフェノール、例えば２，６−ジノニル−４−メチルフェノール、２，４−ジメチル−６−（１−メチルウンデシ−１−イル）フェノール、２，４−ジメチル−６−（１−メチルヘプタデシ−１−イル）フェノール、２，４−ジメチル−６−（１−メチルトリデシ−１−イル）フェノール及びそれらの混合物。
１．２．アルキルチオメチルフェノール
例えば２，４−ジオクチルチオメチル−６−第三ブチルフェノール、２，４−ジオクチルチオメチル−６−メチルフェノール、２，４−ジオクチルチオメチル−６−エチルフェノール、２，６−ジドデシルチオメチル−４−ノニルフェノール。
１．３．ヒドロキノン及びアルキル化ヒドロキノン
例えば２，６−ジ第三ブチル−４−メトキシフェノール、２，５−ジ第三ブチルヒドロキノン、２，５−ジ第三アミルヒドロキノン、２，６−ジフェニル−４−オクタデシルオキシフェノール、２，６−ジ第三ブチルヒドロキノン、２，５−ジ第三ブチル−４−ヒドロキシアニソール、３，５−ジ第三ブチル−４−ヒドロキシアニソール、３，５−ジ第三ブチル−４−ヒドロキシフェニルステアレート、ビス（３，５−ジ第三ブチル−４−ヒド
ロキシフェニル）アジペート。
１．４．トコフェロール
例えばα−トコフェロール、β−トコフェロール、γ−トコフェロール、δ−トコフェロール及びこれらの混合物（ビタミンＥ）。
１．５．ヒドロキシル化チオジフェニルエーテル
例えば２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ第二アミルフェノール）、４，４’−ビス（２，６−ジメチル−４−ヒドロキシフェニル）ジスルフィド。
【００３３】
１．６．アルキリデンビスフェノール
例えば２，２’−メチレンビス（６−第三ブチル−４−メチルフェノール）、２，２’−メチレンビス（６−第三ブチル−４−エチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ第三ブチルフェノール）、２，２’−エチリデンビス（４，６−ジ第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３−第三ブチル−４−ヒドロキシフェニル）ブチレート］、ビス（３−第三ブチル−４−ヒドロキシ−５−メチルフェニル）ジシクロペンタジエン、ビス［２−（３’−第三ブチル−２−ヒドロキシ−５−メチルベンジル）−６−第三ブチル−４−メチルフェニル］テレフタレート、１，１−ビス（３，５−ジメチル−２−ヒドロキシフェニル）ブタン、２，２−ビス（３，５−ジ第三ブチル−４−ヒドロキシフェニル）プロパン、２，２−ビス（５−第三ブチル−４−ヒドロキシ−２−メチルフェニル）−４−ｎ−ドデシルメルカプトブタン、１，１，５，５−テトラ（５−第三ブチル−４−ヒドロキシ−２−メチルフェニル）ペンタン。
１．７．ベンジル化合物
例えば３，５，３’，５’−テトラ第三ブチル−４，４’−ジヒドロキシジベンジルエーテル、オクタデシル４−ヒドロキシ−３，５−ジメチルベンジルメルカプトアセテート、トリデシル４−ヒドロキシ−３，５−ジ第三ブチルベンジルメルカプトアセテート、トリス（３，５−ジ第三ブチル−４−ヒドロキシベンジル）アミン、１，３，５−トリ（３，５−ジ第三ブチル−４−ヒドロキシベンジル）−２，４，６−トリメチルベンゼン、ジ（３，５−ジ第三ブチル−４−ヒドロキシベンジル）スルフィド、３，５−ジ第三ブチル−４−ヒドロキシベンジル−メルカプト酢酸イソオクチルエステル、ビス（４−第三ブチル−３−ヒドロキシ−２，６−ジメチルベンジル）ジチオールテレフタレート、１，３，５−トリス（３，５−ジ第三ブチル−４−ヒドロキシベンジル）イソシアヌレート、１，３，５−トリス（４−第三ブチル−３−ヒドロキシ−２，６−ジメチルベンジル）イソシアヌレート、３，５−ジ第三ブチル−４−ヒドロキシベンジルホスホン酸ジオクタデシルエステル及び３，５−ジ第三ブチル−４−ヒドロキシベンジルホスホン酸モノエチルエステルのカルシウム塩。
１．８．ヒドロキシベンジル化マロネート
例えばジオクタデシル−２，２−ビス（３，５−ジ第三ブチル−２−ヒドロキシベンジル）マロネート、ジオクタデシル−２−（３−第三ブチル−４−ヒドロキシ−５−メチルベンジル）マロネート、ジドデシルメルカプトエチル−２，２−ビス（３，５−ジ第三ブチル−４−ヒドロキシベンジル）マロネート、ビス［４−（１，１，３，３−テトラメチルブチル）フェニル］−２，２−ビス（３，５−ジ第三ブチル−４−ヒドロキシベンジル）マロネート。
１．９．芳香族ヒドロキシベンジル化合物
例えば１，３，５−トリス（３，５−ジ第三ブチル−４−ヒドロキシベンジル）−２，４，６−トリメチルベンゼン、１，４−ビス（３，５−ジ第三ブチル−４−ヒドロキシベンジル）−２，３，５，６−テトラメチルベンゼン、２，４，６−トリス（３，５−ジ第三ブチル−４−ヒドロキシベンジル）フェノール。
１．１０．トリアジン化合物
例えば２，４−ビス（オクチルメルカプト）−６−（３，５−ジ第三ブチル−４−ヒドロキシアニリノ）−１，３，５−トリアジン、２−オクチルメルカプト−４，６−ビス（３，５−ジ第三ブチル−４−ヒドロキシアニリノ）−１，３，５−トリアジン、２−オクチルメルカプト−４，６−ビス（３，５−ジ第三ブチル−４−ヒドロキシフェノキシ）−１，３，５−トリアジン、２，４，６−トリス（３，５−ジ第三ブチル−４−ヒドロキシフェノキシ）−１，２，３−トリアジン、１，３，５−トリス（３，５−ジ第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス（３，５−ジ第三ブチル−４−ヒドロキシフェニルエチル）−１，３，５−トリアジン、１，３，５−トリス（３，５−ジ第三ブチル−４−ヒドロキシフェニルプロピオニル）ヘキサヒドロ−１，３，５−トリアジン、１，３，５−トリス（３，５−ジシクロヘキシル−４−ヒドロキシベンジル）イソシアヌレート。
【００３４】
１．１１．ベンジルホスホネート
例えばジメチル２，５−ジ第三ブチル−４−ヒドロキシベンジルホスホネート、ジエチル３，５−ジ第三ブチル−４−ヒドロキシベンジルホスホネート、ジオクタデシル３，５−ジ第三ブチル−４−ヒドロキシベンジルホスホネート、ジオクタデシル５−第三ブチル−４−ヒドロキシ−３−メチルベンジルホスホネート、３，５−ジ第三ブチル−４−ヒドロキシベンジルホスホン酸モノエチルエステルのカルシウム塩。
１．１２．アシルアミノフェノール
例えば４−ヒドロキシラウリン酸アニリド、４−ヒドロキシステアリン酸アニリド、２，４−ビス−オクチルメルカプト−６−（３，５−ジ第三ブチル−４−ヒドロキシアニリノ）−ｓ−トリアジン及びオクチルＮ−（３，５−ジ第三ブチル−４−ヒドロキシフェニル）カルバメート。
１．１３．β−（３，５−ジ第三ブチル−４−ヒドロキシフェニル）プロピオン酸の下記の一価又は多価アルコールとのエステル
例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
１．１４．β−（５−第三ブチル−４−ヒドロキシ−３−メチルフェニル）プロピオン酸の下記の一価又は多価アルコールとのエステル
例えばメタノール、エタノール、ｎ−オクタノール、イソオクタノール、オクタデカノール、１，６−ヘキサンジオール、１，９−ノナンジオール、エチレングリコール、１，
２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
１．１５．β−（３，５−ジシクロヘキシル−４−ヒドロキシフェニル）プロピオン酸の下記の一価又は多価アルコールとのエステル
例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００３５】
１．１６．３，５−ジ第三ブチル−４−ヒドロキシフェニル酢酸の下記の一価又は多価アルコールとのエステル
例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
１．１７．β−（３，５−ジ第三ブチル−４−ヒドロキシフェニル）プロピオン酸アミド
例えばＮ，Ｎ’−ビス（３，５−ジ第三ブチル−４−ヒドロキシフェニルプロピオニル）ヘキサメチレンジアミド、Ｎ，Ｎ’−ビス（３，５−ジ第三ブチル−４−ヒドロキシフェニルプロピオニル）トリメチレンジアミド、Ｎ，Ｎ’−ビス（３，５−ジ第三ブチル−４−ヒドロキシフェニルプロピオニル）ヒドラジド、Ｎ，Ｎ’−ビス［２−（３−［３，５−ジ第三ブチル−４−ヒドロキシフェニル］プロピオニルオキシ）エチル］オキサミド［ユニロイヤル（Ｕｎｉｒｏｙａｌ）社により供給されるナウガード（Ｎａｕｇａｒｄ）ＸＬ−１（登録商標）］。
１．１８．アスコルビン酸（ビタミンＣ）
１．１９．アミン型酸化防止剤
例えばＮ，Ｎ’−ジイソプロピル−ｐ−フェニレンジアミン、Ｎ，Ｎ’−ジ第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルア
ミン；オクチル化ジフェニルアミン、例えばｐ，ｐ’−ジ第三−オクチルジフェニルアミン；４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、第三オクチル化Ｎ−フェニル−１−ナフチルアミン、モノ−及びジアルキル化第三ブチル／第三オクチルジフェニルアミンの混合物、モノ−及びジアルキル化ノニルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化第三ブチルジフェニルアミンの混合物、２，３−ジヒドロ−３，３−ジメチル−４Ｈ−１，４−ベンゾチアジン、フェノチアジン、モノ−及びジアルキル化第三ブチル／第三オクチルフェノチアジンの混合物、モノ−及びジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン、Ｎ，Ｎ−ビス（２，２，６，６−テトラメチル−ピペリジ−４−イル−ヘキサメチレンジアミン、ビス（２，２，６，６−テトラメチル−ピペリジ−４−イル）セバケート、２，２，６，６−テトラメチルピペリジン−４−オン、２，２，６，６−テトラメチルピペリジン−４−オール。
【００３６】
２．光安定剤
２．１．ニッケル化合物
例えば付加的な配位子、例えばｎ−ブチルアミン、トリエタノールアミン又はＮ−シクロヘキシルジエタノールアミンを持つか又は持たない、２，２' −チオビス［４−（１，１，３，３−テトラメチルブチル）フェノール］のニッケル錯体、例えば１：１又は１：２錯体；ニッケルジブチルジチオカルバメート、４−ヒドロキシ−３，５−ジ第三ブチルベンジルホスホン酸のモノアルキルエステル例えばメチル又はエチルエステルのニッケル塩、ケトキシム例えば２−ヒドロキシ−４−メチルフェニルウンデシルケトキシムのニッケル錯体、付加的な配位子を持つか又は持たない、１−フェニル−４−ラウロイル−５−ヒドロキシピラゾールのニッケル錯体。
３．金属奪活剤
例えばＮ，Ｎ’−ジフェニルオキサミド、Ｎ−サリチラル−Ｎ’−サリチロイルヒドラジン、Ｎ，Ｎ’−ビス（サリチロイル）ヒドラジン、Ｎ，Ｎ’−ビス（３，５−ジ第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
４．ホスフィット及びホスホナイト
例えばトリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ第三ブチルフェニル）ホスフィット、ジイソデシルペンタエリトリトールジホスフィット、ビス（２，４−ジ第三ブチルフェニル）ペンタエリトリトールジホスフィット、ビス（２，６−ジ第三ブチル−４−メチルフェニル）ペンタエリトリトールジホスフィット、ジイソデシルオキシペンタエリトリトールジホスフィット、ビス（２，４−ジ第三ブチル−６−メチルフェニル）ペンタエリトリトールジホスフィット、ビス（２，４，６−トリ第三ブチルフェニル）ペンタエリトリトールジホスフィット、トリステ
アリルソルビトールトリホスフィット、テトラキス（２，４−ジ第三ブチルフェニル）−４，４’−ビフェニレンジホスホナイト、６−イソオクチルオキシ−２，４，８，１０−テトラ第三ブチル−ジベンゾ［ｄ，ｆ］［１，３，２］ジオキサホスフェピン、６−フルオロ−２，４，８，１０−テトラ第三ブチル−１２−メチル−ジベンゾ［ｄ，ｇ］［１，３，２］ジオキサホスホシン、ビス（２，４−ジ第三ブチル−６−メチルフェニル）メチルホスフィット、ビス（２，４−ジ第三ブチル−６−メチルフェニル）エチルホスフィット、２，２’，２”−ニトリロ［トリエチルトリス（３，３’，５，５’−テトラ第三ブチル−１，１’−ビフェニル−２，２’−ジイル）ホスフィット］、２−エチルヘキシル（３，３’，５，５’−テトラ第三ブチル−１，１’−ビフェニル−２，２’−ジイル）ホスフィット。
５．ヒドロキシルアミン
例えばＮ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、Ｎ−メチル−Ｎ−オクタデシルヒドロキシルアミン及び水素化獣脂アミンから誘導されたＮ，Ｎ−ジアルキルヒドロキシルアミン。
【００３７】
６．ニトロン
例えばＮ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、Ｎ−メチル−α−ヘプタデシルニトロン及び水素化獣脂アミンから誘導されたＮ，Ｎ−ジアルキルヒドロキシルアミンから誘導されたニトロン。
７．アミンオキシド
例えば米国特許第５８４４０２９号明細書及び同第５８８０１９１号明細書に開示されたアミンオキシド誘導体、ジデシルメチルアミンオキシド、トリデシルアミンオキシド、トリドデシルアミンオキシド及びトリヘキサデシルアミンオキシド。
８．ベンゾフラノン及びインドリノン
例えば３−［４−（２−アセトキシエトキシ）フェニル］−５，７−ジ第三ブチル−ベンゾフラン−２−オン、５，７−ジ第三ブチル−３−［４−（２−ステアロイルオキシエトキシ）フェニル］ベンゾフラン−２−オン、３，３’−ビス［５，７−ジ第三ブチル−３−（４−［２−ヒドロキシエトキシ］フェニル）ベンゾフラン−２−オン］、５，７−ジ第三ブチル−３−（４−エトキシフェニル）ベンゾフラン−２−オン、３−（４−アセトキシ−３，５−ジメチルフェニル）−５，７−ジ第三ブチル−ベンゾフラン−２−オン、３−（３，５−ジメチル−４−ピバロイルオキシフェニル）−５，７−ジ第三ブチル−ベンゾフラン−２−オン、３−（３，４−ジメチルフェニル）−５，７−ジ第三ブチル−ベンゾフラン−２−オン、チバ  スペシャルティ  ケミカルズ  コーポレーション製のイルガノックス（Ｉｒｇａｎｏｘ）ＨＰ−１３６（登録商標）、３−（２，３−ジメチルフェニル）−５，７−ジ第三ブチル−ベンゾフラン−２−オン。
９．チオ相乗剤
例えばジラウリルチオジプロピオネート又はジステアリルチオジプロピオネート。
１０．過酸化物掃去剤
例えばβ−チオジプロピオン酸エステル、例えばラウリルエステル、ステアリルエステル、ミリスチルエステル又はトリデシルエステル、メルカプトベンゾイミダゾール又は、２−メルカプトベンゾイミダゾール亜鉛塩、亜鉛ジブチルジチオカルバメート、ジオクタ
デシルジスルフィド、ペンタエリトリトールテトラキス（β−ドデシルメルカプト）プロピオネート。
【００３８】
１１．ポリアミド安定剤
例えば、沃化物及び／又は燐化合物を組み合わせた銅塩及び二価マンガン塩。
１２．塩基性補助安定剤
例えばメラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩及びアルカリ土類金属塩、例えばカルシウムステアレート、亜鉛ステアレート、マグネシウムベヘネート、マグネシウムステアレート、ナトリウムリシノレート及びカリウムパルミテート、アンチモンピロカテコレート又は亜鉛ピロカテココレート。
１３．核剤
例えば無機物質、例えば滑石、金属酸化物、例えば二酸化チタン又は酸化マグネシウム、好ましくはアルカリ土類金属の燐酸塩、炭酸塩又は硫酸塩；有機化合物、例えばモノ−又はポリ−カルボン酸及びその塩、例えば４−第三ブチル安息香酸、アジピン酸、ジフェニル酢酸、コハク酸ナトリウム又は安息香酸ナトリウム；ポリマー状化合物、例えばイオン性コポリマー（イオノマー）。
１４．充填材及び強化材
例えば炭酸カルシウム、珪酸塩、ガラス繊維、ガラス球、石綿、滑石、白土、雲母、硫酸バリウム、金属酸化物及び水酸化物、カーボンブラック、黒鉛、木粉及び他の天然産品の粉末及び繊維、合成繊維。
１５．分散剤
例えばポリエチレンオキシドワックス又は鉱油。
１６．その他の添加剤
例えば可塑化剤、潤滑剤、乳化剤、顔料、染料、蛍光増白剤、レオロジー添加剤、触媒、流れ改良剤、スリップ剤、架橋剤、架橋促進剤、ハロゲン掃去剤、煙抑制剤、防炎加工剤、帯電防止剤、置換された及び非置換のビスベンジリデンソルビトールのような清澄剤、２，２’−ｐ−フェニレン−ビス（３，１−ベンゾキサジン−４−オン）のようなベンゾキサジノン紫外線吸収剤、シアソルブ（Ｃｙａｓｏｒｂ）３６３８（登録商標）（ＣＡＳ＃１８６００−５９−４）及び発泡剤。
【００３９】
本発明のフォームは、当業者に周知の押出プロセスにより製造され得る。
スチレン系フォーム材料、例えばロッド又は矩形ボードは、既知の如く、添加剤を個々に又はマスターバッチとしてポリマーと混合し、その後、この混合物を発泡剤及び、所望により、滑石又は市販品を入手可能な炭酸塩ベースの材料、例えば登録商標サフォーム−ＦＳ（Ｓａｆｏａｍ−ＦＳ）の下に市販されている材料のような核剤と一緒に押出機に供給することにより、形成される。
【実施例】
【００４０】
実施例：
スチレン系ポリマーに安定剤及び顔料を添加する慣用の方法は、濃縮され、熱ブレンドされた又は押し出された種々の添加剤の混合物であるマスターバッチとして添加する方法である。添加剤の濃度は通常、例えばマスターバッチ組成物の総質量の約１０質量％ないし９０質量％の範囲にあり、残部はポリマーである。その後、前記マスターバッチを、ステアリン酸亜鉛潤滑剤のような他の添加剤を既に含み得るスチレン系ポリマー材料のバルクに添加する。前記マスターバッチを、最終ブレンド生成物において望ましい添加剤濃度を与える比率で、添加する。
実施例１：
顔料濃厚物又はマスターバッチは、下記表Ｉに列挙された材料を乾式ブレンドし、そして５箇所の温度ゾーンを持つヴェルナー及びプフライデラー（Ｗｅｒｎｅｒ  ａｎｄ  Ｐ
ｆｌｅｉｄｅｎｅｒ）ＺＳＫ−３０共回転二軸スクリュー押出機を通してそれらをコンパウンド化し、そして分散させて溶融ストランドを形成することにより、製造された。前記押出機の温度ゾーンは、それぞれ、１５０℃、１６０℃、１７０℃、１７５℃及び１８０℃であった。溶融したストランドは、水浴中で冷却されそして固化され、その後、自動回転ブレードを使用して切断されて、ペレットに形成された。これらのペレットは、顔料濃厚物マスターバッチを構成する。全ての質量は、組成物の質量％である。
【表１】
2007511656.tif 000044
1 ：レットダウン比は、マスターバッチ濃厚物の、最終生成物中の発泡されたポリスチレンの量に対する比率を表わす。
2 ：バイフェロックス（Ｂａｙｆｅｒｒｏｘ）鉄酸化物１１０Ｍ（登録商標）−バイエル社（Ｂａｙｅｒ  Ｃｏｒｐｏｒａｔｉｏｎ）から入手可能。
3 ：イルガカラー（Ｉｒｇａｃｏｌｏｒ）イエロー２ＧＴＭ（登録商標）−ニューヨーク、タリータウンのチバ  スペシャルティ  ケミカルズ  コーポレーションから入手可能な、熱及び化学薬品に耐性のカプセル化されたバナジウム酸ビスマスグレード。
4 ：チヌヴィン（Ｔｉｎｕｖｉｎ）Ｐ（登録商標）−ニューヨーク、タリータウンのチバ  スペシャルティ  ケミカルズ  コーポレーションから入手可能な２−（２−ヒドロキシ−５−メチルフェニル）−２Ｈ−ベンゾトリアゾール。
5 ：ビス（２，２，６，６−テトラメチル−４−ピペリジル）セバケート（２４４０−２２−４）と、Ｎ，Ｎ’−ビス（２，２，６，６−テトラメチル−４−ピペリジル）ヘキサメチレンジアミン及び４−第三オクチルアミノ−２，６−ジクロロ−１，３，５−トリアジン（７１８７８−１９−８及び７０６２４−１８−９）の直鎖状又は環状縮合物との１：１ブレンド。
6 ：組成物に基づく質量％。
【００４１】
最終生成物へのマスターバッチの配合（レットダウン）：
ペレット化されたマスターバッチは、その後、更なるポリスチレンに添加され、そして、フォームに吹き込まれて、実施例２の表ＩＩ中の最終生成物に形成される。
実施例２：
ロッドダイを持つセグメント化された単軸スクリュー押出機が、実施例１において製造されたマスターバッチ混合物を発泡させるために使用された。前記スクリューは、三つのステージ：可塑化セクション、ガス注入セクション並びに、計量及び混合セクション、において作動するために設計された。少量の核剤（組成物の０．０５質量％）もまた、前記混合物に乾式ブレンドされた。この混合物を、単軸スクリューフィーダーを通して計量した。ポリスチレンブレンドを発泡させるための物理的発泡剤として、ＣＯ2 ガスが使用された。得られた、最終生成物中の添加剤及び顔料の濃度を、表ＩＩに示す。質量％は組成物の質量に基づく。
【表２】
2007511656.tif 000045
1 ：質量％は組成物の質量に基づく。
使用結果：
試験サンプルは、ＡＳＴＭ  Ｇ２６に基づいて試験された。金属フレームに固定された試験サンプルは、断続的な光照射／暗黒サイクル並びに水噴霧（光照射１０２分及び光照射に加えて水噴霧１８分）と共に、ブラックパネル温度６３℃、３４０ｎｍで０．３５Ｗ／ｍ2 及び相対湿度５０％で、アトラスＣｉ６５キセノンアークウェザロメーター（Ａｔｌａｓ  Ｃｉ６５  Ｘｅｎｏｎ  Ａｒｃ  Ｗｅａｔｈｅｒ−Ｏ−ｍｅｔｅｒ）（登録商標）中で暴露された。
ＡＳＴＭ  Ｄ２２４４を使用した初期色測定は、上記パラメーターを使用して行われた。Ｌ、ａ及びｂの値は、ＣＩＥシステムを使用して反射率の値から計算された。続いて、所定間隔で測定が行われた。ΔＬ、Δａ及びΔｂの値は、初期値とそれぞれの間隔における値との間の単純な差である。ΔＥは以下のように計算された。
［（ΔＬ）2 ＋（Δａ）2 ＋（Δｂ）2 ］1/2 ＝ΔＥ
対照
発泡されたポリスチレンの試験サンプルは、表ＩＩの添加剤及び顔料のマスターバッチを含まないこと以外は、実施例２のようにして成形された。顔料着色されたコーティングは、押出後に直接、発泡されたポリスチレンに塗布され、そして、ΔＥの読み出しは、実施例２の発泡されたポリスチレンの場合と同じ時間間隔で行われた。
実施例２の顔料着色され、安定化された成形サンプルは、紫外線暴露後、色変化に対す
る良好な耐性を示した。安定化されていない発泡されたポリスチレンに塗布された、顔料着色されたコーティングは剥離及び、３０００時間後の非常に大きなΔＥを示した。
【表３】
2007511656.tif 000046
【国際調査報告】
2007511656.tif 000079
2007511656.tif 000080
2007511656.tif 000081
2007511656.tif 000082